본 발명은 비금속 플레이틀릿-형상 기재가 비금속 플레이틀릿-형상 합성 기재이며 및 안료 중 원소 철로서 계산된 철 화합물의 양이 안료의 총 중량을 기준으로 5.0중량% 미만인 비금속 플레이틀릿-형상 합성 기재 및 하나 이상의 티탄철석-함유 코팅을 포함하는 은색 안료에 관한 것이다. 본 발명은 또한 이들 은색 안료의 제조 방법 및 그의 용도에 관한 것이다.
주어진 문장을 읽고 간략하게 요약해주세요.

문장: 
[ 발명의 명칭 ]
고 불투명도 및 금속 외관을 갖는 고광택 은색 안료, 그의 제조 방법 및 그의 용도HIGH-GLOSS SILVER-COLORED PIGMENTS HAVING HIGH COVERING POWER AND A METAL APPEARANCE, METHOD FOR THE PRODUCTION THEREOF AND USE OF THE SAME
[ 기술분야 ]
본 발명은 비금속 플레이틀릿-형상(platelet-shsaped) 합성 기재 및 안료의 총 중량을 기준으로, 5중량% 미만의 안료 중 원소 철로서 계산된 철 화합물의 양을 갖는 하나 이상의 티탄철석(ilmenite) 함유 코팅을 포함하는 은색 안료, 그의 제조 방법 및 그의 용도에 관한 것이다.  또한, 본 발명은 본 발명에 따른 은색 안료가 제공된 물건(object), 및 그를 포함하는 제제에 관한 것이다.
[ 배경기술 ]
WO 2004/099319 A2호는 플레이틀릿-형상의 기재 및 하나 이상의 FeTiO3-함유 층을 포함하는 고커버력(high covering power), 고광택(high luster) 및 시야각 변화에 따른 색 변화를 갖는 간섭(interference) 안료를 기술한다.  층에 있는 FeTiO3 비율은 층의 총 중량을 기준으로 8 내지 100중량% 이다.  이들 간섭 안료는 기재 표면상에서 산화티탄(IV) 수화물 및 산화철(III) 수화물의 동시 침착, 및 후속하여 환원 조건 하에 열 처리함으로 서 제조된다.  따라서 코팅 내에서 티탄철석의 균일 분포(homogeneous distribution)가  보장될 수 있다.  WO 97/43348 A1호는 티탄산 철 및, 가능하게는, 산화티탄 및/또는 산화철로 구성된 지지되지 않은 단일 또는 다중-코팅의 진주광택(pearlescent) 안료를 기술한다.  이들 진주광택 안료를 제조하기 위하여,  벨트 공정을 통해 수득된 이산화티탄 플레이틀릿은, 중간 건조 없이, 습식 공정에서 산화철로 코팅되고, 결과의 안료는 산화 또는 환원 기체 분위기 하에서 건조 및 하소 된다.  수득된 진주광택 안료는 높은 착색력(color strength)을 가지며 예를 들어 적색에서 금색 또는 금색에서 적색의 컬러 플롭(color flop)을 나타낸다.  그것은 또한 청색-흑색 광택 안료를 수득하는 것도 가능하다. EP 0 246 523 A2호는, 예를 들어, 산화철(II)을 함유하는 콤팩트 코팅(compact coating)으로 제공된 플레이틀릿-형상 기재 기재의 흑색-금색, 흑색-적색, 흑색-녹색 또는 감색(dark blue)인 착색 진주광택 안료에 관한 것이다.  산화철(II)을 함유하는 층은 제조 공정 및 사용된 기재에 따라 상이한 조성을 가질 수 있다.  이 발명은 전자기 간섭 장(electromagnetic interference field)에 대하여 그 자체가 우수한 차폐성(shielding)을 나타내는 고 전도성(high conductivity)의 안료를 목적으로 한다.  더욱이, 이들 안료는 그의 자화성(magnetizability)으로 인해 자기장(magnetic fields)에서 용이하게 정렬될 수 있다. 천연 운모(natural mica) 기재의 통상의 티탄철석 코팅된 진주광택 안료는 R. Maisch에 의한 논문 「New effect pigments from grey to black, Progress in Organic Coatings, 22 (1993) 261-272」에 의해 특징 지워진다.  위조 방지(forgeryproof) 문서 및 포장을 생성하기 위해, 예를 들어 흑색일 수 있으며 정반사각(specular angle)에서 강한 간섭 색을 나타내는 티탄철석 함유 간섭 안료의 용도가 EP 0 681 009 B1호에 공지되어 있다. 
[ 발명의 개요 ]

[ 해결하려는 과제 ]
많은 일상 분야에서 은 색조(silver hues)가 없는 것은 더 이상 상상할 수 없으며, 은색(silver) 차량은 거리 풍경에서 구별될 수 있고, 은색 컬러링(coloring) 또는 바니쉬(varnish)는 커피 머신, 텔레비젼 셋 또는 고급 외관의 포장과 같은 일상의 물건에 부여된다.   금속 효과 안료, 특히 알루미늄 효과 안료는 은 색조를 상당히 결정한다.  그러나 예컨대 컬러 화장품 분야에서와 같은 규정 제한에서 금속 효과 안료의 사용 분야를 제한할 수 있다.  예컨대, 핸드폰의 경우에서와 같이 전자기 차폐가 역할을 한다면, 예컨대 널리 퍼져있는 견해와는 반대로 알루미늄 효과 안료가 전기 전도성은 없지만, 금속 효과 안료가 종종 바니쉬에서 생략된다.  금속 효과 및 알루미늄 효과 안료의 시각적 인상이 적용에서 보존된다면, 은색 진주광택 안료에 의한 간단한 대체는 가능하지 않다.  통상의 은색 진주광택 안료는 예를 들어, 일반적으로 알루미늄 효과 안료의 특징인 무채색의 은 색조(neutral silver hue)를 가질 수 없다.  그러므로, 금속을 함유하지 않으면서 금속 효과 안료와 근접하고 이에 따라 금속 효과 안료의 사용 분야에 기여할 수 있는 예컨대, 은 색조, 불투명도, 금속 광(metallic gloss) 또는 밝은/어두운 플롭과 같은 광학 특성을 갖는 안료가 필요하다. 본 발명이 근거로 하는 문제는 금속 효과 안료의 특징인 성질을 갖는 시각적 인상(visual impression)의 고 광택(highly lustrous) 은색 안료를 제공하는 것이다.  은색 안료는 그들의 출현(appearance)에서 통상의 알루미늄 효과 안료와 상이하지 않거나 또는 단지 소폭 상이하다.  동시에, 은색 안료는 높은 화학 안정성 및 내열성에 의해 특징 지워진다.  본 발명이 근거로 한 문제는 또한 이들 은색 안료의 제조 방법을 제공하는 것이다.
[ 과제의 해결 수단 ]
본 발명이 근거로 하는 문제는 비금속 플레이틀릿-형상 기재가 비금속 플레이틀릿-형상 합성 기재이며 또한 안료 중 원소 철로서 계산된 철 화합물의 양이 안료의 총 중량을 기준으로 5.0중량% 미만인, 비금속 플레이틀릿-형상 기재 및 하나 이상의 티탄철석-함유 코팅을 포함하는 은색 안료의 제공을 통해 해결되었다.본 발명이 근거로 하는 문제는 또한, 청구항 1 내지 청구항 11 중 어느 한 항에 기재된 은색 안료의 제조 방법을 제공하여 해결되었으며, 그 방법은 하기 단계:(i) 미하소된(uncalcined) 산화티탄/수산화티탄/산화티탄 수화물 층을 비금속 플레이틀릿-형상 합성 기재에 도포하는 단계, (ii) 산화철/수산화철/산화철 수화물 층을 미하소된 산화티탄/수산화티탄/산화티탄 수화물 층에 도포하는 단계, (iii) 환원 조건하에서 단계(ii)에서 수득된 생성물을 하소하여 은색 안료를 수득하는 단계를 포함한다. 본 발명에 따른 안료의 바람직한 확장은 종속항에서 구체화된다.  더욱이, 본 발명의 주제는 화장품 제형(cosmetic formulations), 플라스틱, 필름, 직물(textiles), 세라믹 재료(ceramic materials), 유리 및 코팅 조성물, 예컨대, 페인트(paints), 프린터 잉크, 잉크, 바니쉬(varnishes) 및 분말 코팅(powder coatings)에 사용되는 본 발명에 따른 은색 안료의 용도이다. 또한 본 발명의 주제는 본 발명에 따른 은색 안료를 함유하는 제제에 의해 구성된다.  제제의 예로는 코팅 조성물, 예컨대 바니쉬, 분말 코팅, 페인트, 프린터 잉크 또는 잉크, 및 화장품, 플라스틱, 예를 들어 플라스틱 그래뉼(plastic granules), 등의 양자이다.   본 발명은 또한 본 발명에 따른 은색 안료 또는 본 발명의 제제로, 예를 들어 코팅, 염색 또는 인쇄가 제공된 물건을 목적으로 한다.  따라서, 코팅된 물건, 예컨대, 바디웍스(bodyworks), 파사드(facade) 요소, 커피 머신, 휴대폰, 등, 염색된 물건 예컨대 플라스틱 제품 또는 인쇄된 물건, 예컨대, 종이, 판지(cardboard), 필름, 직물, 등도 또한 본 발명의 일부를 형성한다. 본 발명의 바람직한 한 변형에 따라, 본 발명에 따른 안료는 하기 구조:(a) 비금속 플레이틀릿-형상 기재, (b) 산화티탄 층, (c) 티탄철석 층을 포함하며,안료는, (i) 미하소된(non-calcined) 산화티탄/수산화티탄/산화티탄 수화물 층을 비금속 플레이틀릿-형상 합성 기재에 도포하는 단계, (ii) 산화철/수산화철/산화철 수화물 층을 미하소된 산화티탄/수산화티탄/산화티탄 수화물 층에 도포하는 단계, (iii) 환원 조건하에서 단계(ii)에서 수득된 생성물을 하소 하는 단계에 의해 수득된다.단계(iii) 후에 본 발명에 따른 은색 안료가 수득된다. 산화티탄/수산화티탄/산화티탄 수화물 층 또는 산화철/수산화철/산화철 수화물 층은 각기 산화티탄 층 및/또는 수산화티탄 층 및/또는 산화티탄 수화물 층 또는 산화철 층 및/또는 수산화철 층 및/또는 산화철 수화물 층이 존재할 수 있음을 의미한다.본 발명에 따른 은색 안료 중, 원소 철로서 계산된 철 화합물의 양은 안료의 총 중량을 각기 기준으로 5.0중량% 미만, 바람직하게는 1중량% 내지 4.3중량% 범위, 특히 바람직하게는 1.4중량% 내지 2.9중량% 범위 및 매우 특히 바람직하게는 1.5중량% 내지 2.3중량% 범위이다.하기에서 철 함량으로서도 언급된 철 화합물의 양은 본 발명의 의미 내에서 안료 내의 상이한 산화 수를 갖는 철 화합물의 완전한 함량을 의미하는 것이며, 검출 가능한 철 화합물의 전체 양은 산술적으로 원소 철로 전환되는 것으로 이해된다.  이것은 비금속 플레이틀릿-형상 합성 기재 내의 철 화합물의 양에만 적용되는 것이 아니라 코팅 내의 철 화합물의 양에도 또한 적용된다. 다른 지시가 없으면, 용어 "층(layer)"  또는 "코팅(coating)" 은 본 발명의 목적을 위해 서로 교환되어 사용될 수 있다.매트(matt), 페일(pale) 또는 스트롱(strong)으로서의 색 인지도(perception of a color)는 채도(chroma) 또는 컬러풀니스(colorfulness)로서 언급되는 그의 색 포화도(color saturation)에 상당히 의존한다.  여기에서 채도는 존재하는 회색의 양에 의해 결정된다.  회색 함량이 더 높아질수록, 색 포화도는 더 낮아진다. CIELab 색 시스템에서 F 지점을 고려하면, 이 지점은 세 개의 좌표 L*(명도(lightness)), a*(적색-녹색 축), 및 b*(황색-청색 축)을 통해 정의된다.  색 좌표 a* 및 b*는 또한 극좌표 C*(채도) 및 h*(색 각도, 색 로커스(color locus))를 통해 또한 표현될 수 있고, 그 정의는 하기와 같이 주어진다:따라서, 채도는 좌표 시스템의 원점에서부터 정의될 지점 F까지 가리키는 벡터의 길이에 상응한다.  C*의 값이 낮을수록, 지점 F는 색 좌표 시스템의 무색의(achromatic) 영역에 더 가깝다.  따라서 채도는 평면 a*, b* 에 수직인 회색 축 또는 L*축으로부터의 거리이다(도 1).본 발명에 따른 은색 안료는 낮은 채도 값이 주목할 만하다.  110°의 측정 지오메트리(measurement geometry)로 45°에서 조사된 광의 출현 각에 대하여, 채도는 C*110 ≤ 2.4, 바람직하게는 C*110 = 0 내지 2.3 범위, 특히 바람직하게는 C*110 = 0.1 내지 2.1 범위, 및 매우 특히 바림직하게는 C*110 = 0.2 내지 1.9 범위이다.  75°의 측정 지오메트리로 45°에서 조사된 광의 출현 각에 대하여, 채도는 C*75 ≤ 2.4, 바람직하게는 C*75 = 0 내지 2.3 범위, 특히 바람직하게는 C*75 = 0.1 내지 2.1 범위, 및 매우 특히 바림직하게는 C*75 = 0.2 내지 1.9 범위이다.  채도는 금속 패널(metal panels)에 도포된 코팅을 기준으로, Byk Gardner의 Byk-mac 기기를 사용하여 측정된다.패널 도포된 코팅(panel-applied coatings)은 하기의 섹션 IIIa 에서 기술되는 바와 같이 제조되었다. 본 발명에 따른 은색 안료는 또한 CIELab 색 시스템에서 a* 및 b*에 대하여 좌표 원점(coordinate origin)에 인접한 위치에 있는 낮은 값이 주목할 만하다.   45°에서 조사된 광의 출현 각에 대하여 15°, 25°, 45°, 75°, 110°의 측정 지오메트리로 Byk Gardner의 Byk-mac을 사용한 패널 도포된 코팅을 기준으로 측정된 바람직한 a* 값은 +/- 2 이하의 범위 내이며; 이들 측정 지오메트리로 바람직한 b*값은 +/- 4 이하의 범위 내이다.본 발명에 따른 안료가 분말 베드(powder beds)를 기준으로 측정된다면, 이들은 비배향된(unoriented) 상태에서 조차 낮은 a* 및 b* 의 값을 가지며, 또한, 결과적으로, 낮은 채도 값을 갖는다는 것이 주목할 만하다.본 발명에 따른 은색 안료의 비금속 플레이틀릿-형상 합성 기재는 바람직하게는 실질적으로 투명하고, 투명한 것을 선호한다, 즉, 이들은 가시광선에 적어도 부분적으로 투과성, 바람직하게는 투과성이다.비금속 플레이틀릿-형상 합성 기재는, 합성 운모(mica) 플레이틀릿, 유리 플레이틀릿, SiO2 플레이틀릿, Al2O3 플레이틀릿, 합성 베마이트(boehmite) 플레이틀릿, 폴리머 플레이틀릿, 무기-유기 혼성층(hybrid layer)을 포함하는 합성 플레이틀릿-형상 기재, 및 그의 혼합물로 이루어진 군으로부터 선택될 수 있다.  비금속 플레이틀릿-형상 합성 기재는, 바람직하게는 합성 운모 플레이틀릿, 유리 플레이틀릿, Al2O3 플레이틀릿, 및 그의 혼합물로 이루어진 군으로부터 선택된다.  특히 바람직하게는 비금속 플레이틀릿-형상 합성 기재는, 합성 운모 플레이틀릿, 유리 플레이틀릿, 및 그의 혼합물로 이루어진 군으로부터 선택된다.  합성 운모 플레이틀릿이 특히 바람직한 기재이다.  비금속 플레이틀릿-형상 합성 기재와는 달리, 플레이틀릿-형상 천연 기재는 개재된 외래 이온(intercalated extraneous ions)으로 인해 불순물을 함유할 수 있다는 단점을 갖는다.  이들 불순물은 색조의 변화 및/또는 명도(lightness) L*의 감소가 될 수 있다.  천연 운모 중에서 전형적인 불순물은 예를 들어, 니켈, 크롬, 구리, 철, 망간, 납, 카드뮴, 비소 및/또는 안티몬 및/또는 그의 화합물을 포함하며, 이것은 천연 운모에 예를 들어 착색(coloration)을 부여할 수 있다.비금속 플레이틀릿-형상 합성 기재중, 철을 제외한 금속 원소로서 계산된 상술한 외래 이온의 양은 각 경우 기재의 총 중량을 기준으로, 각 경우, 바람직하게는 15ppm 미만, 더 바람직하게는 10ppm 미만이다. 비금속 플레이틀릿-형상 합성 기재의 원소 철로서 계산된 철 함량은 특히 가능한 한 낮아야 하며 기재의 총 중량을 기준으로 각각의 경우 바람직하게는 0.20중량% 미만, 바람직하게는 0.01중량% 내지 0.20중량% 범위, 더 바람직하게는 0.03중량% 내지 0.19중량% 범위, 및 특히 바람직하게는 0.04중량% 내지 0.18중량% 범위이어야 한다. 비금속 플레이틀릿-형상 합성 기재의 철 함량은 바람직하게는 X-선 형광(X-ray fluorescence) (XRF) 분석을 통해 결정된다.  이러한 분석을 위해, 비금속 플레이틀릿-형상 합성 기재를 사붕산리튬(lithium tetraborate)과 혼합하고, 산화 분위기 하에서 용융시키며 균일 유리 태블릿(tablet)의 형태로 측정을 수행하였다.  측정 기기로 사용된 기기는 Thermo Scientific의  Advantix ARL이었다. 비금속 플레이틀릿-형상 합성 기재의 무채색성(color neutrality) 뿐만 아니라, 그의 명도도 또한 그 위에 기반을 둔 안료에 의해 부여된 시각적 인상에 대하여 책임을 공유한다.  Konica Minolta의 CR 310 색차계를 사용한 각각의 분말 베드의 디퓨즈 색 측정(diffuse color measurement)에 의해 결정된  비금속 플레이틀릿-형상 합성 기재의 명도 L* 는 바람직하게는 ≥ 90, 특히 바람직하게는 ≥ 92, 및 매우 특히 바람직하게는 ≥ 95이다. 비금속 플레이틀릿-형상 천연 또는 합성 기재 간의 또 다른 상이점은 그들의 생산의 결과로서 플레이틀릿-형상의 천연 기재의 표면은 완벽하게 평활(smooth)하지 않고 그대신 예를 들어 단(steps)과 같은 불규칙성을 가질 수 있다는 것이다.  비금속 플레이틀릿-형상 합성 기재는 한 개별 기재 입자 내에서, 또한, 바람직하게는, 전체의 모든 기재 입자 내에서 일반적으로 평활하고 또한 균일한 두께를 가진다.  그러므로 표면은 입사광 및 반사광을 위한 단지 몇몇 산란 중심을 제공하며 결과적으로, 이들 플레이틀릿-형상 기재가 코팅된 후, 예를 들어 그들의 기재로서 플레이틀릿-형상 천연 운모를 사용한 것보다 더 광이 있는 안료를 허용한다.더욱이, 중금속으로 인한 오염은, 특히 화장품 제형에서, 소비자의 이익에서 바람직하지 않은 것이다.  화장품 제형에서 상승 된 납 레벨은, 특히 원하지 않은 것이다.  색 첨가제는 이들의 납 함량에 대하여 FDA에 의해 모니터되며 20㎍/g의 제한 값(limiting value)을 초과하지 말아야 한다.  기타 화장품 성분은 그들의 납 함량에 대하여 제조자의 책임의 대상이다(Nancy M. Hepp, William R. Mindak, John Cheng, J. Cosmet. Sci., 60, 405-414 (2009년 7월/8월)). 한 실시 양태에서 기재로서 사용될 수 있는 합성 운모 플레이틀릿의 납 함량은 바람직하게는 5ppm 미만, 더 바람직하게는 0.05ppm 내지 3ppm 범위, 및 특히 바람직하게는 0.03ppm 내지 2ppm 범위이다.  가장 바람직하게는 합성 운모 플레이틀릿은 납 및 납 화합물을 함유하지 않는 것이다.  또 다른 실시 양태에서, 합성 운모 플레이틀릿 기재의 본 발명에 따른 은색 안료는 바람직하게는 10ppm 미만, 더 바람직하게는 0.0ppm 내지 9ppm 미만의 범위, 더욱 바람직하게는 0.0ppm 내지 8ppm 미만의 범위, 더욱더 바람직하게는 0.1ppm 내지 7ppm 미만의 범위 및 특히 바람직하게는 0.1ppm 내지 6.5ppm 미만의 범위의 총 납 함량을 갖는 것이다.합성 운모 플레이틀릿 및 그 위에 기반을 둔 은색 안료의 납 함량은 고체 흑연관 원자 흡수 분광법(solids graphite tube atomic absorption spectrometry)을 통해 이 맥락에서 결정된다.  사용된 기기는 바람직하게는 Analytik Jena의 SSA 600 고체 샘플러가 있는 ZEENIT 650이다.  또 다른 실시 양태에서, 비금속 플레이틀릿-형상 합성 기재는 1.55 내지 1.70 범위, 바람직하게는 1.58 내지 1.68 범위 및 특히 바람직하게는 1.59 내지 1.65 범위의 굴절률(refractive index)을 가질 수 있다. 비금속 플레이틀릿-형상 합성 기재가 유리 플레이틀릿으로 구성되는 경우,  EP 0 289 240 A1호, WO 2004/056716 A1호 및 WO 2005/063637 A1호에서 기술된 방법에 따라 제조된 것을 사용하는 것이 본 발명의 맥락에서 바람직하다.  기재로서 사용될 수 있는 유리 플레이틀릿은 예를 들어 EP 1 980 594 B1호의 교시에 따른 조성물을 가질 수 있다.비금속 플레이틀릿-형상 합성 기재가 합성 운모로 구성되는 경우, 운모는 다양한 화학 조성을 가질 수 있으며 그의 광학 특성은 서로 상이할 수 있다.  플레이틀릿-형상 기재에서 상이점은 또한 그 위에 기반을 둔 안료에서 명백하게 될 것이다.  코팅을 위한 기재로서 적당한 합성 플레이틀릿-형상 운모의 선택은 따라서 수득한 안료의 시각적 외관에 대하여 매우 중요하다. 기재로서 합성 운모 플레이틀릿은 바람직하게는 본 발명의 맥락에서,일반식  X1Y2-3 n(Z4O10)F2 (식 중, X는  K+, Na+, Li+ 및/또는 Ca2+로 이루어진 군으로부터 선택될 수 있으며, Y는 Mg2+ 및/또는 Zn2+로 이루어진 군으로부터 선택될 수 있고,  Z은 Si4+ 및/또는 Al3+로 이루어진 군으로부터 선택될 수 있으며, 및 n은 1/2 또는 1이다)의 플루오로플로고파이트(fluorophlogopite)이다.  특히 바람직하게는 식 KMg3AlSi3O10F2, KMg21/2(Si4O10)F2 또는 NaMg21/2(Si4O10)F2의 플루오로플로고파이트가 비금속 플레이틀릿-형상 기재로서 사용된다.  여기에서 매우 특히 바람직하게는 식 KMg3AlSi3O10F2의 플루오로플로고파이트이다.플레이틀릿-형상 플루오로플로고파이트는 고온 안정성 및 화학 안정성을 가지며 본 발명의 목적에 극히 적당한 기재이다.합성 운모의 제조는 결과의 합성 운모 플레이틀릿이 가능한 작은 단점을 갖도록 선택적으로 제어될 수 있다.비금속 플레이틀릿-형상 합성 기재로서 바람직하게 사용된 합성 운모 플레이틀릿은 바람직하게는 형광 X-선 분석에 따라 표 1에 언급된 구성성분을 표 1에 실린(listed) 범위로 포함한다.형광 X-선 (XRF) 분석에 따른 플레이틀릿-형상 합성 운모의 바람직한 조성 합성 문모 플레이틀릿의 조성, 합성 운모 플레이틀릿의 총 중량을 각기 기준으로 한 중량 %의 수치SiO238 내지 46Al2O310 내지 14K2O9 내지 13Fe2O30.01 내지 0.25MgO26 내지 34MnO0 내지 0.05Na2O0 내지 13표 1의 예의 방식에 의해 주어진 수치로부터의 음의 편차의 경우에서조차, 본 발명에 따른 은색 안료를 수득하는 것이 가능하다.  여기에서 착색 성분의 분획이 표 1에 주어진 수치로부터 유의(有意)하게 벗어나지 않는다는 것과 기타 착색 성분이 없다는 것 또는 단지 착색 성분의 실질적 극미량(insubstantial traces)이 기재 내에 존재할 수 있다는 것은 자명하다. 형광 X-선 분석에 따라 본 발명에 따른 은색 안료에 대한 바람직한 산화마그네슘 값은 각기 안료의 총 중량을 기준으로 10 내지 30중량% 범위, 특히 바람직하게는 13 내지 27중량% 범위, 매우 특히 바람직하게는 17 내지 23중량% 범위에 놓여이다.비금속 플레이틀릿-형상 합성 기재에 n003e# 2.0, 바람직하게는 n003e# 2.2의 굴절률을 갖는 하나 이상의 고-인덱스(high-index) 층이 도포된다.  하나 이상의 고-인덱스(high-index)층은 금속 산화물 층 및/또는 금속 수산화물 층 및/또는 금속 산화물 수화물 층 또는 그의 구성을 갖는다.티탄철석 층의 형성을 위해, 비금속 플레이틀릿-형상 합성 기재는 하나 이상의 산화티탄 층뿐만 아니라 하나 이상의 인접 산화철 층 및/또는 하나 이상의  수산화티탄 층 및 하나 이상의 인접 수산화철 층 및/또는 하나 이상의 산화티탄 수화물 층 및 하나 이상의 인접 산화철 수화물 층을 포함하여야 한다.  환원 조건 하에서, 바람직하게는 포밍 가스(forming gas)(N2/H2)의 존재하에, 및 500℃ 이상의 온도에서, 티탄철석을 형성하기 위한 반응이 산화티탄 층 및 산화철 층 간의 계면 또는 산화티탄 수화물 층 및 산화철 수화물 층 간의 계면 또는 수산화티탄 층 및 수산화철 층간의 계면에서 일어난다.  경계 영역(boundary reagion)에서 양 층의 부분 투과(partial penetration)가 있으며, 티탄철석이 형성된다.  본 발명에 따른 결과의 은색 안료에서 이에 따라, 산화티탄 만으로만 구성된 층으로부터 티탄철석만으로 구성된 층으로의 구배(gradient)를 볼 수 있다.  후속 하소 후 산화티탄을 포함하는 층에서, 환원 조건 하에서 형성된 아산화티탄(titanuim suboxide) 종이 추가로 소량 있을 수 있으며, 그의 분획은 충분히 작아 본 발명에 따른 은색 안료의 외관에 영향을 주지 않는다.본 발명의 한 바람직한 실시 양태에 따라, 코팅 내의 산화티탄의 분획이 산화티탄 층의 기재-직면 측 (substrate-facing side)에서 기재-리모트 측(substrate-remote side)으로 감소한다.  따라서, 티탄철석 층은 또한 기재 방향으로 감소하는 농도 구배를 갖는다. 본 발명에 따른 은색 안료를 수득하기 위하여, 티탄철석(ilmenite)의 형성을 위해 필요한 이산화티탄은 예추석(anatase) 또는 금홍석(rutile) 형태로 존재할 수 있다.  한 바람직한 실시 양태에서, 이산화티탄은 금홍석 형태이다.  금홍석 형태는 예를 들어 이산화티탄 층이 도포 되기 전에, 이산화티탄 층을 코팅될 플레이틀릿-형상의 투명한 기재에 도포하여 수득될 수 있다.  금홍석 변형에서 이산화티탄은 이산화주석 층 상에서 결정체를 이룬다.  여기에서 이산화주석은 개별 층의 형태로 존재할 수 있으며, 각 경우 층 두께는 수 nm의 양, 예를 들어 10nm 미만, 더 바람직하게는 5nm 미만, 더욱더 바람직하게는 3nm 미만일 수 있다.특히 바람직한 실시 양태에서, 티탄철석을 형성하기 위한 반응은 산화티탄 수화물/수산화티탄 층의 계면 및 산화철 수화물/수산화철 층의 계면에서 일어날 수 있다, 다시 말해, 산화티탄 수화물 및/또는 수산화티탄으로 코팅된 안료는 산화철 수화물 및/또는 수산화철로 선행 하소 없이 및 임의의 선행 단리 없이 코팅되며, 후속하여 환원 조건하에 고온(elevated temperature)에서 처리 및 하소 된다.본 발명에 따른 은색 안료는 진주광택 안료의 시각적 의심을 부여할 수 있는, 색 틴지(tinge) 없이, 예를 들어, 엷은 청색, 녹색을 띤(greenish), 적색을 띤(reddish) 또는 금색 착색화 없이, 무채색(neutral) 또는 순수 은 색조에 대하여 주목할 만하다.  본 발명에 따른 은색 안료는, 그러므로, 시야각에 의존하여 진주광택 안료의 특징이 있으며 특히 흰색 기재 상에서 일어나는, 간섭색 및 보색(complementary color)의 발생을 피할 수 있다.  본 발명에 따른 은색 안료는 또한 진주광택 안료의 전형적인 광 깊이(depth gloss)도 부족하다.티탄철석 형성 반응이 불완전하다면, 반응 후에도 여전히 산화철(III)이 존재하기 때문에, 이에 따라 결과의 안료는 갈색을 띤 착색을 갖는다.  이러한 무채색 은 색조로부터의 편차(deviation)는 육안으로 볼 수 있다.  한 바람직한 실시 양태에서, 본 발명에 따른 은색 안료는, 각 경우 안료의 총 중량을 기준으로 0.5 중량% 미만, 더 바람직하게는 0.0중량% 내지 0.4중량% 범위, 더욱더 바람직하게는 0.3중량% 미만, 특히 바람직하게는 0.1중량% 내지 0.3중량% 범위의 산화철(III) 함량을 갖는다.티탄철석 층으로 인해, 광 깊이 및 투명도(transparency)와 같은 진주광택 안료의 전형적인 성질이 손상된다.  대신, 본 발명에 따른 은색 안료는 우수한 불투명도와 같은 금속 효과 안료의 특징을 갖는다. 본 발명에 따른 은색 안료와 티탄철석 층이 없는 은색 진주광택 안료의 광학 특성을 비교해 보면, 본 발명에 따른 은색 안료는, 티탄철석의 함량이 매우 낮더라도, 알루미늄 효과 안료의 시각적 인상을 불러 일으킨다는 것을 알아내었다.  티탄철석 층이 없는 진주광택 안료에 존재하는 투명도는, 티탄철석 층을 갖는 안료로, 금속 효과 안료의 불투명한 특징을 부여하는 방식이며, 딥 다운(deep down)으로부터 나타나는 소프트 광(gloss)은 하드 금속 광택(luster)으로 대체된다. 또한 금속 효과 안료를 특징 지우며 특히 알루미늄 효과 안료에 대하여 표명되는 밝은/어두운(light/dark) 플롭은 본 발명에 따른 은색 티탄철석-코팅된 안료에서 증진되는 정도로 관측될 수 있다.  그러므로, 본 발명에 따른 안료는 투명하지 않으며 바람직하게는 금속의 밝은/어두운 플롭을 갖는 것이 바람직하다.본 발명에 따른 안료가 티탄철석 층으로 인해 금속 외관을 갖지만, 금속 코어(core) 및 금속 층이 비금속 플레이틀릿-형상 합성 기재 상에 존재하지 않기 때문에, 진주광택 안료를 특징짓는 우수한 화학 안정성 및 고온 안정성이 유지된다.  물론, 화학적으로 안정하고 온도에 안정한 금속 효과 안료가 상용되지만, 진주광택 안료와는 대조되므로, 이들 안정성의 성질을 얻을 수 있도록 정교한 후처리를 수행하여야 한다.본 발명은 화학 및 기계 안정성으로 보면 진주광택 안료와 유사하지만, 그의 광학 특성은 금속 효과 안료와 상당히 유사한 신규 안료 범주를 놀랍게도 알아내었다.본 발명에 따른 은색 안료는 극히 온도 안정성 및 또한 부식 안정성 및 화학 안정성을 갖는 것으로 입증되었다.본 발명에 따른 은색 안료는 안료의 내부식성에 대한 필요가 매우 높은 용도에 대하여 특히 적당하다.  이들은 예를 들어 스프레이/염수(salt water)에 노출되는 자동차 부속품(automobile accessories) 및 휠 림(wheel rim) 코팅의 페인트에 적당하다.  본 발명에 따른 안료는 또한 끊임없는 풍화 작용에 노출된 파사드 요소(facade elements)의 페인팅을 위해 매우 적당하다.본 발명에 따른 은색 안료의 화학 안정성은 금속 패널에 도포되고 산 또는 알칼리의 작용에 노출된 코팅을 근거로 하여 입증된다.본 발명에 따른 은색 안료의 내부식성은 수성 카보머 겔 시스템에서 그의 가스 발생(gassing) 행위를 근거로 하여 결정되었다.  본 발명에 따른 은색 안료가 원하는 온도 안정성을 갖는지의 여부는 100℃ 내지 200℃의 온도에서 안료의 저장에 의해 결정된다.  저장 후, 안료는 닥터 블레이드 드로우다운(doctor-blade drawdowns)에 의해 가능한 색 변화에 대하여 조사되었다.금속 외관을 갖는 본 발명에 따른 무채색의 은색 안료는 상기 명시된 성질을 갖는 비금속 플레이틀릿-형상 합성 기재를 기재로 하여, 놀랍게는 1 내지 20nm 범위, 바람직하게는 6 내지 15nm범위의 평균층 두께를 갖는, 매우 얇은 티탄철석 층의 존재에서도, 수득될 수 있다. 놀랍게도, 더 두꺼운 티탄철석 층의 형성은 필요하지 않다.  그러므로, 20nm 미만의 매우 얇은 티탄철석 층의 형성은 금속 효과 안료, 특히 알루미늄 효과 안료의 광학 특성과 유사한 본 발명에 따른 은색 안료를 부여하기에 충분하다.   티탄철석 형성에 필요한 것들 이외에 철 성분의 부재에서, 티탄 원소에 대한 원소 철의 비로 계산된 철/티탄 중량비는 특유의 진주광택을 억제하기 위해 0.1 내지 0.25 범위이면 충분하다.  티탄철석 코팅에 이어, 은색 안료는 그의 광학 특성이 금속 효과 안료와 동일하며, 한편 진주광택 안료의 기능성은 유지된다.  따라서, 본 발명의 은색 안료는 금속 외관이 요구되지만 금속 효과 안료는 아닌 적용에 이상적으로 사용될 수 있다.  티탄 원소에 대한 원소 철의 비로 서 계산된 0.1 미만의 철/티탄 중량비는 은색 안료의 불투명도를 손상할 수 있으며, 한편 0.25 초과의 철/티탄 중량비는 실질적으로 불투명도에 추가로 기여하지 않는다. 철/티탄 중량비를 결정하기 위한 목적으로, 형광  X-선 측정에 의해 결정된 바의 산화티탄 함량은 산술적으로 티탄 원소로 전환된다.  마찬가지로 철 화합물의 양도 산술적으로 원소 철로 전환된다.  철 함량을 정의할 때 이미 언급한 바와 같이, 티탄 함량도 또한 산술적으로 티탄으로 전환된, 안료 중의 검출 가능한 티탄 화합물 전체의 합을 기술하는 것이다.본 발명에 따른 은색 안료의 철/티탄 중량비는 안료의 입자 크기 및/또는 비금속 플레이틀릿-형상 합성 기재의 평균 두께에 의존한다.  철 함량 및 티탄 함량 양자는 그러므로 평균 입자 크기 D50 및 코팅될 비금속 플레이틀릿-형상 합성 기재의 평균 두께에 의존한다.  플레이틀릿-형상 비금속 합성 기재를 둘러싸는 층의 광학 층 두께는 결과 안료의 색에 책임이 있다.예를 들어 140nm의 광학층 두께를 갖는 이산화티탄을 사용한 코팅은 은색 진주광택 안료를 생성한다.  그러나, 예를 들어 이러한 광학 층 두께를 성취하기 위해 필요한 이산화티탄의 양은 평균 입자 크기 D50 및 코팅될 비금속 플레이틀릿-형상 기재의 평균 두께에 의존한다.  천연 운모를 기재로 하고 약 20㎛의 평균 입자 크기 D50을 갖는 은색 진주광택 안료(예컨대, Eckart의 Phoenix 1001)는 약 30중량%의 이산화티탄 함량을 가지며, 한편 약 10㎛의 평균 입자 크기 D50을 갖는 상응하는 진주광택 안료(예컨대, Eckart의 Phoenix 2001)는 약 37중량%의 이산화티탄 함량을 갖는다.본 발명에 따른 은색 안료에 대한 평균 입자 크기 D50 및/또는 비금속 플레이틀릿-형상 합성 기재의 평균 두께에 독립적인 철/티탄 중량비를 정의하기 위하여, 코팅의 분획은 하기 식(I)에 따라 철/티탄 중량비를 결정할 때 고려된다:[수학식 I]코팅의 분획(중량%)은 안료의 총 중량에서 기재의 분획(중량%)을 뺀 것으로 정의된다.  철 함량은 산술적으로 원소 철로 전환되는, 안료 중 검출 가능한 철 화합물 전체의 합으로서 정의된다.  유사하게, 티탄 함량은 산술적으로 티탄 원소로 전환되는, 안료 중 검출 가능한 티탄 화합물 전체의 합으로서 정의된다.본 발명에 따른 은색 안료에 대한 식(I)에 따른 철/티탄 중량비는 바람직하게는 1 내지 8 범위, 더 바람직하게는 2 내지 7.5 범위, 특히 바람직하게는 2.5 내지 7 범위 및 매우 특히 바람직하게는 3 내지 6 범위에 놓여있다. 본 발명에 따른 은색 안료의 불투명도는 Byk-Gardner의 Byk-mac 기기를 사용하여 측정된 흑-백 불투명도 챠트(Byko-Chart 2853, Byk-Gardner)에 도포된 코팅의 명도 값 L*을 기준으로 결정되었다.  이러한 목적을 위해, 흑-백 불투명도 챠트의 흑 및 백 백그라운드에 대한 명도 값은 45°에서 조사된 광의 출현 각에 대하여, 110°의 측정 지오메트리로 결정되며, 그의 비가 형성되었다.  본 발명의 맥락에서, 0.5초과의 L*110,흑/ L*110,백의 값은 불투명한 것으로 간주 된다. 본 발명에 따른 은색 안료의 불투명도는 추가로 그들의 전체 두께에 의존한다.  본 발명에 따른 은색 안료의 기재의 두께가 더 두꺼워 질수록 그들의 불투명도는 낮아진다.  예를 들어, 1㎛ 초과의 두께를 갖는 유리 플레이틀릿을 기재로한 본 발명에 따른 은색 안료는 400nm의 두께를 갖는 기재 플레이틀릿-형상 합성 운모로서 갖는 본 발명에 따른 은색 안료보다 더 낮은 불투명도를 부여한다.  이것은 소정량의 안료, 예를 들어 1g 안료에서 더 얇은 안료의 경우 개별 안료의 수는 물론 더 두꺼운 안료의 경우보다 더 크다는 사실에 의해 설명될 수 있다.  더 작은 안료 수는 도포시 비교적 더 낮은 불투명도에 책임이 있다.투명한 진주광택 안료와는 대조적으로, 불투명한 금속 효과 안료는 고 커버력(covering power)에 주목할 만하다.  본 발명에 따른 은색 안료의 커버력은 금속 효과 안료, 특히 알루미늄 효과 안료와 대적할 만하다.  정반사각(specular angle)에서, 금속 효과 안료는 전형적인 금속 광택을 나타내며, 이것은 정반사각 외측(outside)에서 손실된다.  정반사각 외측에서, 금속 효과 안료를 함유하는 도포는 덜 광택이 있으며 어두운 것으로 나타난다.  또한 이 효과는 본 발명에 따른 은색 안료로도 관측된다. 예를 들어 금속 패널에 도포 및 건조에 이어, 본 발명에 따른 은색 안료를 함유하는 코팅 재료는 실질적으로 각 의존성 광 효과 또는 소위 밝은/어두운 플롭이 나타난다.  이러한 명도의 변화는 플롭 인덱스에서 기술된다.  플롭 인덱스는 하기의 Alman 에 따라 정의된다(S. Schellenberger, M. Entenmann, A. Hennemann, P. Thometzek, Farbe und Lack, 04/2007, p. 130):플롭 인덱스=2.69ㆍ(LE1-LE3)1.11/LE20.86식중,  LE1은 근위-정반사 (near-specular) 측정각의 명도(정반사각에 대하여 E1=15°)이고, LE2는 근위- 정반사 및 원위-정반사(far-specular) 사이의 측정각의 명도(정반사각에 대하여 E2=45°)이며, 및  LE3는 원위-정반사 측정각의 명도(정반사각에 대하여 E3=110°)이다.  플롭 인덱스의 수치가 클수록, 일반적으로 더 큰 밝은/어두운 플롭이 표시된다.  플롭 인덱스의 수치가 더 커질수록, 더 큰 밝은/어두운 플롭이 표시된다. 본 발명에 따른 은색 안료는 알루미늄 효과 안료의 것과 실질적으로 동일한  필적할 만한 입자 크기 분포 및 특히 필적할 만한 평균 입자 크기 D50을 부여한다.D50에 대한 플롭 인덱스의 비는 각각의 안료의 평균 입자 크기  D50의 함수로서 본 발명에 따른 은색 안료의 명도에서 각 의존성 변화를 기술한다.  플롭 인덱스/D50 비는 바람직하게는 0.5 내지 1.9 범위, 특히 바람직하게는 0.6 내지 1.8 범위 및 매우 특히 바람직하게는 0.7 내지 1.7 범위에 놓여있다. 본 발명에 따른 안료의 시각적 외관은 통상의 은색 진주광택 안료와 예를 들어 카본 블랙과 같은 다양한 염료/안료와의 단순 혼합에 의해 재생될 수 없다.  불투명한 염료/안료가 사용된다면, 은색 진주광택 안료의 광(gloss) 및 효과가 손실된다.  투명한 염료/안료가 사용될 때, 그러므로, 불투명도를 성취하는 것은 불가능하다.  본 발명에 따른 은색 안료를 함유하는 코팅(coatings)을 도포하는 것과 본 발명에 따르지 않는 은색 안료를 함유하는 코팅을 도포하는 것을 비교하면, 상이한 시각적 인상은 즉시 관측자에게 입증된다.본 발명에 따른 은색 안료만을 함유하는 도포된 코팅은, 즉 추가의 색 인상 없이 순수한 또는 무채색 은의 시각적 인상을 생성한다.  더욱이, 이들 도포된 코팅은 금속 외관 및 보기 드문(extraordinary)  광휘(glitter) 효과를 나타낸다.본 발명에 따른 은색 안료의 광학 효과를 객관적으로 기술하기 위해, 다각도 색 측정(multiangle color measurements) 및 효과 측정이 금속 패널에 도포된 코팅을 근거로 하여 BYK-mac (Byk-Gardner)을 사용하여 수행하였다.  BYK-mac은 상이한 시야각 및 광 조건에서 전체 색 인상을 측정한다.  다각도 색 측정은 효과 안료로 제공된 코팅 재료의 밝은/어두운 플롭 및/또는 색 플롭을 수집 및 기술하도록 여기에서 제공된다.  측정 지오메트리 (-15°), +15°, 25°, 45°, 75°, 110°는 45°에서 조사된 광의 출현 각에 대하여 측정된다.  직접 및 디퓨즈(diffuse) 조명(illumination)의 효과 변화를 시뮬레이트하기 위해, 광휘 효과 및 입상성(graininess)을 고해상도 CCD 카메라의 도움으로 동시에 모니터한다.  개별 효과 안료의 반사 능에 의해 유발된 광휘 효과는 직접 태양 광 조사시에만 감지되었으며 조명 각에 따라 변한다.  이러한 이유로, BYK-mac은 세 개의 상이한 각(15°/45°/75°, 도 2)에서 매우 밝은 LED를 갖는 샘플을 조명한다.  CCD 카메라는 각 경우 표면에 수직인 상을 찍는다.  상은 광휘 파라미터를 계산하기 위해, 기본으로서 명도 단계의 히스토그램을 사용하는, 상 처리 알고리즘(image processing algorithms)을 사용하여 분석된다.  더 잘 상이점을 확인하기 위해, 광휘 효과는 2차원 시스템, 광휘 면적 S_a 및 광휘 강도 S_i, 에 의해 기술될 수 있으며, 이것은 또한 1차원 값, 광휘도(glitter degree) S_G로 요약될 수 있다(Byk-Gardner, Catalog " Qualitatskontrolle fur Lacke und Kunststoffe"[Quality control for coatings and plastics] 2011/2012, "2011/2012, pp. 97/98).측정된 광휘 면적 및 광휘 강도는 안료의 배향에 의해 영향을 받는다.  양호하게 정렬(alignment)된, 다시 말해 기재에 주로 평면-평행하게 정렬된 안료는,  15°, 45° 및 75°의 조명 지오메트리에서 수득된 광휘 측정값 S_a, S_i 및 S_G와 비교시, 15°의 조명 지오메트리에서 가장 높은 측정값을 가지는데, 그 이유는 안료의 대부분이 조사광을 직접적으로 반사하기 때문이다.  45°의 조명 지오메트리에서, 조사광은 대부분 직접적으로 반사되고 따라서 도포에 수직으로 관측할 때 비교적 약한 광휘 효과로서 감지된다.  이러한 조명 지오메트리에서 관측된 광휘 효과는 부정확한 배향, 즉 평면-평행 배향이 없는 안료에 부분적으로 기인하며, 이것은 관측자의 방향에서 45°조사된 광을 전환 시킬 수 있다.  75°의 조명 지오메트리에서 광휘 효과는 없거나, 또는 단지 약한 광휘 효과만 있다는 것을 도포에 수직으로 감지된다.  이 효과는 결국 부정확하게 정렬된 안료에 의해 야기된다.결과적으로, 잘 배향된 안료는 15°에서 가장 큰 광휘 효과를 가지며, 15° 측정에 대하여 최소 광휘 효과는 75°에서 관측된다.  불량하게 배향된 안료의 경우, 15°, 45° 및 75°에서 관측된 측정값이 차이는 작은데, 그 이유는 광이 부정확한(incorrect) 배향의 결과로서 검출기의 방향에서 항상 반사되기 때문이다.일차원 광휘도 S_G는 시각적 인상에서 중요하다.  S_G의 수치(numerical value)가 높으면 높을수록, 눈에 의해 감지되는 광휘 효과는 더 높다.  2차원 표시(representation)에서, 광휘도 S_G는 광휘 강도 S_i 및 광휘 면적 S_a의 성분으로 나누어질 수 있다.  양자의 성분은 광휘도 S_G에 중요한 영향을 가지므로, 측정 지오메트리 15°, 45° 및 75°에서 안료는 S_a 및 S_G의 수치가 고려되는 각도에서 상당히 증가하거나 감소한다는 사실에도 불구하고 실질적으로 동일한 광휘도 S_G를 나타내는 경우일 수 있다.예를 들어 본 발명에 따른 은색 안료와 층 구조 및 입자 크기가 다르지 않은 천연 운모 기재의 은색 안료와는 대조적으로, 본 발명에 따른 이들 은색 안료는 15°의 측정 지오메트리에서 광휘 강도 S_i 및 광휘 면적 S_a에 대하여 훨씬 더 높은 값을 나타낸다.  따라서, 뷰어(viewer)에 대하여 볼 수 있는 시각적 차이는 또한 측정에 의해서도 입증될 수 있다.15-25㎛ 범위의 본 발명에 따른 안료의 평균 입자 크기 D50에서, 45°에서 조사된 광의 출현 각에 대하여, 15°의 측정 지오메트리의 광휘 강도 S_i는 바람직하게는  003e# 10, 특히 바람직하게는 003e# 11 및 매우 특히 바람직하게는 003e# 12이다.  5 내지 003c#15㎛ 범위의 본 발명에 따른 안료의 평균 입자 크기 D50에서, 45°에서 조사된 광의 출현 각에 대하여, 15°의 측정 지오메트리의 광휘 강도 S_i는 바람직하게는  003e# 5, 특히 바람직하게는 003e# 6 및 매우 특히 바람직하게는 003e# 7이다.광휘 강도 S_i 뿐만 아니라, 이미 언급된 플롭 인덱스도 또한 평균 입자 크기 D50에 의존한다.  평균 입자 크기 D50의 변화는 결과적으로 두 수치 특성에 대한 특정 정도를 갖는다.  하기 식(II)에 따른, 평균 입자 크기 D50의 함수로서 플롭 인덱스(flop index) 및 광휘 강도(glitter intensity) S_i의 곱은 플롭 강도 (Fi)로 정의되며 본 발명에 따른 은색 안료 및 상용 안료 간의 시각적 상이점을 인상적으로 나타낸다:[수학식 II] 플롭 강도 (Fi)= 플롭 인덱스ㆍS_i / D50      하기 식(II)에 따른, 평균 입자 크기 D50의 함수로서 플롭 인덱스 및 광휘 강도 S_i의 곱의 값은, 바람직하게는 10 이상이다.  이 값이 더 커질수록, 더 높은 광휘 및 금속 안료가 뷰어에게 나타난다.본 발명에 따른 은색 안료의 제조를 위해, 비금속 플레이틀릿-형상 합성 기재는 바람직하게는 물에 현탁시킨다.  현탁액에 바람직하게는 50℃ 내지 100℃ 범위의 온도에서 및 바람직하게는 1.4 내지 4.0 범위의 일정하게 유지된 pH에서, 바람직하게는 수용성 무기 주석 화합물을 첨가하고 그 후 수용성 무기 티탄 화합물을 첨가한다.  수용성 티탄 화합물의 첨가가 종료될 때, 수득된 현탁액은 그 후 바람직하게는 30분 이상 동안 교반하고 이어서 바람직하게는 수용성 무기 철 화합물을 첨가한다.  반응 완결 후, 산화티탄 수화물/수산화티탄 층 및 산화철 수화물/수산화철 층으로 지금 커버된 비금속 플레이틀릿-형상 합성 기재는 분리 제거하고, 필요하다면 세척하며, 임의로 건조 및 500℃ 내지 1200℃ 범위의 온도에서 바람직하게는 환원 조건 하에서, 특히 바람직하게는 포밍 가스(N2/H2)의 존재하에 열 처리 또는 하소를 수행한다.  열 처리 또는 하소는 존재하는 산화철 수화물/수산화철이 실질적으로 완전하게, 바람직하게는 완전하게 반응이 진행되어 티탄철석을 형성할 때까지 수행하는 것이 바람직하다.  WO 2004/099319 A2호에 따르면, 티탄철석 함유 안료의 제조에서, 수용성 무기 티탄 화합물 및 수용성 무기 철 화합물을 이미 코팅되어 있을 수 있는 플레이틀릿-형상 기재에 동시에 첨가하는 것은 매우 중요하다.  추가로 양 성분의 동시 첨가는 선행 기술해 비해 개선된 광학 특성을 갖는 안료가 수득 되는 것을 허용한다는 것이 주목된다.  본 발명의 맥락에서, 그러나, 비금속 플레이틀릿-형상 합성 기재가 사용될 때, 선행 기술에서 공지된 바의 수용성 무기 티탄 화합물 및 철 화합물의 연속 첨가의 경우에서조차, 높은 광휘 강도, 확연한 밝은/어두운 플롭, 및 높은 커버력(covering power)을 얻는 것이 가능하며, 이것은 WO 2004/099319 A2호에서 언급된 단점을 갖지 않는다는 것을 놀랍게도 알아내었다.EP 0 246 523 A2호와는 대조로, 예를 들어 수용성 무기 철 화합물을 원 위치(in situ)에서 첨가하고 이산화티탄으로 코팅되고 이미 하소된 진주광택 안료를 출발 물질로서 사용하지 않는 것이 매우 바람직한 것으로 또한 입증되었다.  예를 들어 이산화티탄 층 및 티탄철석 함유 층으로 구성된 동일한 층 구조가 주어질 때, 수용성 무기 철 화합물의 도포 전 하소 및 원 위치에서 연속하는 코팅 조작 사이의 공정에서의 상이점은 화학 안정성에서 명백하다.  선행 하소 없이 제조된 본 발명에 따른 은색 안료는 하소 안료로부터 출발한 EP 0 246 523 A2호에 따라 제조된 진주광택 안료 보다 산 및 알칼리에 대하여 상당히 더 안정하다.  본 발명에 따른 은색 안료는 또한 수용성 무기 티탄 화합물 및 수용성 무기 철 화합물을 동시 첨가하여 수득된 진주광택 안료보다 화학 안정성이 더 우수하다.  산화철 수화물/수산화철 층을 비하소(uncalcined) 또는 비어닐(unannealed)된 산화티탄 수화물/수산화티탄 층에 도포하는 것은 선행 기술로부터 공지된 진주광택 안료에 대한 본 발명에 따른 안료의 구조적 상이점을 위해 필수적이다.  본 발명자들은 비하소된 산화티탄 수화물/수산화티탄 층이 사용될 때 후속하여 도포된 산화철 수화물/수산화철 층은 인접한 산화티탄 수화물/수산화티탄층의 기공으로 상당한 정도 투과할 수 있다는 것을 추정하였다.  이러한 개선된 투과는 직접적으로 계면에서뿐만 아니라 티탄철석으로 사실상 완전히 전환된다.  이미 하소되고 이산화티탄으로 커버된 진주광택 안료가 사용될 때, 이러한 투과는 가능하지 않다.  더욱이, 하소된 이산화티탄은 산화티탄 수화물 또는 수산화티탄보다 매우 느리게 반응한다.  작은 층 두께에서 조차, 그러므로 티탄철석으로의 전환은 일반적으로 불완전하다.  이것은 불량한 화학 안정성에서 특히 명백하다.본 발명에 따른 은색 안료는 그의 층 구조가 고-인덱스, 저-인덱스, 고-인덱스 코팅을 포함하는 다층 진주광택 안료가 아니다.알루미늄 효과 안료의 광학 특성을 모방하기 위하여, 비금속 플레이틀릿-형상 합성 기재는 하기와 같은 성질을 갖는 것이 바람직하다.  본 발명의 바람직한 한 변형의 경우, 비금속 플레이틀릿-형상 합성 기재는 외부 이온(extraneous-ion) 함량, 기재 두께 및 명도와 관련하여 하기에서 설명된 성질 모두에 부합된다.색 틴지(color tinge) 또는 착색화를 방지하기 위하여, 본 발명에 따른 안료의 감지된 은색 이외에, 비금속 플레이틀릿-형상 합성 기재는 색조를 변경할 수 있는 개재된(intercalated) 외부 이온이 단지 무시할만한 양을 가져야 한다.   비금속 플레이틀릿-형상 합성 기재는 바람직하게는 실질적으로 무색, 바람직하게는 무색이다.본 발명에 따른 은색 안료는 바람직하게는 비자성 또는 단지 약간 자성이다.  더욱이, 본 발명에 따른 은색 안료는 전기 도전성(electrically conductive)이 아니다.기재의 평균 두께는 바람직하게는 본 발명에 따른 안료가 높은 불투명도를 갖도록 선택된다.  코팅될 비금속 플레이틀릿-형상 합성 기재의 평균 두께는 바람직하게는 50nm 내지 5000nm 범위, 더 바람직하게는 60nm 내지 3000nm 범위, 및 특히 바람직하게는 70nm 내지 2000nm 범위에 놓여있다.한 실시 양태에서, 코팅될 기재로서 유리 플레이틀릿에 대한 평균 두께는 바람직하게는 750nm 내지 1500nm 범위에 놓여있다.  이러한 종류의 유리 플레이틀릿은 대규모로 상용된다.  또한 장점은 얇은 유리 플레이틀릿에 의해 제공된다.  얇은 기재는 본 발명에 따른 은색 안료의 전체 층 두께를 낮춘다.  따라서, 마찬가지로 100nm 내지 700nm 범위, 더 바람직하게는 150nm 내지 600nm 범위, 특히 바람직하게는 170nm 내지 500nm 범위 및 매우 특히 바람직하게는 200nm 내지 400nm 범위의 평균 두께를 갖는 유리 플레이틀릿이 바람직하다.  또 다른 실시 양태에서 코팅될 비금속 플레이틀릿-형상 기재로서 합성 운모의 평균 두께는 바람직하게는 100nm 내지 700nm 범위, 더 바람직하게는 120nm 내지 600nm 범위, 특히 바람직하게는 140nm 내지 500nm 범위, 및 매우 특히 바람직하게는 150nm 내지 450nm 범위에 놓여있다.50nm의 평균 두께 미만의 비금속 플레이틀릿-형상 합성 기재가 예를 들어 고 인덱스 금속 산화물로 코팅되는 경우, 결과의 안료는 매우 취성(fragile)이며, 도포 매질에 혼합시에도 분리(break apart)될 수 있으며, 따라서 광택의 상당한 감소를 수반한다.  더욱이, 예를 들어 고-인덱스 금속 산화물로 이들 얇은 기재를 코팅하는 시간은 이들 비금속 플레이틀릿-형상 합성 기재의 높은 비표면적(안료의 단위 중량당 표면적)으로 인해 매우 길며, 이것은 높은 제조 비용을 야기한다.  5000nm의 평균 기재 두께 위에서, 안료는 전체적으로 너무 두꺼워질 수 있다.  이것은 불량한 특정 불투명도, 즉 본 발명에 따른 안료의 단위 중량당 커버된 면적과 연관될 수 있으며, 또한 도포 매질 내에서 낮은 레벨의 평면-평행 배향과도 연관될 수 있다.  불량한 배향이 결과는, 결과적으로 감소된 광택이다.비금속 플레이틀릿-형상 합성 기재의 평균 두께는 안료가 기재에 실질적으로 평면-평행하게 배향된 경화된 바니쉬 필름을 기준으로 하여 결정된다.  이러한 목적을 위해, 경화 바니쉬 필름의 광택이 있는 단면(polished section)은 주사 전자 현미경(scanning electron microscope) (SEM)하에 시험되고, 비금속 플레이틀릿-형상 합성 기재의 두께는 100 안료에 대하여 결정 및 평균한다.더욱이, 비금속 플레이틀릿-형상 합성 기재에 대하여, 90 이상, 더 바람직하게는 92 이상, 더욱더 바람직하게는 95 이상의 L*의 값으로 표시되는 높은 명도를 갖는 것이 바람직하다.  여기에서 명도는 분말 베드를 기준으로 한 디퓨즈 비색법(diffuse colorimetry)에 의해 결정된다.더욱이 비금속 플레이틀릿-형상 합성 기재의 표면은 바람직하게는 매우 평활하며 광 산란을 야기하는 공기 개재물(air inclusions), 돌연한 불연속성(abrupt discontinuity), 크랙(crack) 및/또는 기타 구성 요소가 없다.특히, 표 1에서 다룬 조성을 기술된 범위로 포함하는 합성 운모 플레이틀릿은 금속 외관을 갖는 본 발명에 따른 은색 안료의 제조를 위해 매우 적당한 비금속 기재임이 입증되었다.  본 발명에 따른 은색 안료는 원하는 평균 입자 크기 D50을 가질 수 있다.  본 발명에 따른 안료의 D50값은 바람직하게는 3 내지 80㎛ 범위에 놓여있다.  본 발명에 따른 안료는 바람직하게는 5 내지 63㎛ 범위, 특히 바람직하게는 7 내지 56㎛ 범위, 및 매우 특히 바람직하게는 9 내지 49㎛ 범위의 D50 값을 갖는다. 본 발명에 따른 안료의 D10 값은 바람직하게는 1 내지 25㎛ 범위에 놓여있다.  본 발명에 따른 안료는 바람직하게는 2 내지 21㎛ 범위, 특히 바람직하게는 3 내지 18㎛ 범위, 및 매우 특히 바람직하게는 4 내지 14㎛ 범위의 D10 값을 갖는다.본 발명에 따른 안료의 D90 값은 바람직하게는 6 내지 250㎛ 범위에 놓여있다.  본 발명에 따른 안료는 바람직하게는 15 내지 210㎛ 범위의 D90 값을 갖는다.레이저 회절 방법에 의해 획득되는 바의 체적-평균 크기 분포 함수의 누적 빈도 분포에서 D10, D50, 또는 D90값은 본 발명에 따른 안료의 각각 10%, 50%, 및 90%가 각각 지시된 수치보다 동일하거나 또는 작은 직경을 갖는다는 것을 나타낸다. 이 경우에, 안료의 크기 분포 곡선(size distribution curve)은 제조업자 지시(manufacturer instructions)에 따라 Malvern의 기기(기기: MALVERN Mastersizer 2000)를 이용하여 결정된다.  산란광 신호는 Fraunhofer 방법에 의해 평가되었다.본 발명에 따른 은색 안료는 안료의 광 안정성, 기후 안정성(weather stability) 및/또는 화학 안정성을 더 증진시키는 하나 이상의 외부 보호층(external protective layer)이 임의로 제공될 수 있다.  외부 보호층은 또한 상이한 매질로 혼입 동안 본 발명에 따른 안료의 취급을 용이하게 하는 후 코팅(aftercoating)도 될 수 있다.본 발명에 따른 은색 안료의 외부 보호층은 원소 Si, Al, Zr 또는 Ce의 1 또는 2의 금속 산화물 층 및/또는 금속 수산화물 층 및/또는 금속 산화물 수화물 층을 포함할 수 있거나 또는 바람직하게는 이것으로 구성될 수 있다.  본 명세서에서 그의 내용이 참고로 포함된 EP 1 682 622 B1호에서 기술된 바와 같이 첫 번째로 산화세륨 층을 도포하고, 그 후 SiO2 층을 도포하는 순서는 여기에서 특히 바람직하다.외부 보호층은 또한 표면상에서 유기-화학적 변성일 수도 있다.  예를 들어, 하나 이상의 실란은 이 외부 보호층에 도포될 수 있다.  실란은 1 내지 24 C 원자, 바람직하게는 6 내지 18 C 원자의 분지(branched) 또는 비분지(unbranched) 알킬 라디칼을 갖는 알킬 실란일 수 있다.실란은 그러나, 또한 플라스틱, 바니쉬의 바인더 또는 페인트 등에 화학적으로 결합할 수 있도록 만드는 유기작용성 실란일 수도 있다.  이들 유기 작용기는 또한 소위 커플링기 또는 작용성 결합기(functional binding group)라 불리우며 바람직하게는 히드록시, 아미노, 아크릴, 메타크릴, 비닐, 에폭시, 이소시아네이트, 시아노, 및 그의 혼합물로 이루어진 군으로부터 선택된다.    적당한 작용기를 함유하는, 바람직하게는 표면-개질제(surface-modifying agents)로 사용된 유기 작용성 실란은 상용되며 예를 들어 에보닉(Evonik)에 의해 제조되고 상품명 "Dynasylan"으로 판매되는 것이다.  기타 제품은 모멘티브(Momentive) (Silquest silanes)로부터 또는 바커(Wacker)로부터 수득될 수 있으며, 예를 들어 GENIOSIL 제품군으로부터의 표준 실란 및 α-실란이다.  이들의 예로는 3-메타크릴옥시프로필트리메톡시실란 (Dynasylan MEMO Silquest A-174NT) 비닐트리(메)에톡시실란(각기 Dynasylan VTMO 및 VTEO, 각기 Silquest A-151 및 A-171), 메틸트리(메)에톡시실란 (각기 Dynasylan MTMS 및 MTES), 3-메르캅토프로필트리메톡시실란(Dynasylan MTMO; Silquest A-189), 3-글리시독시프로필트리메톡시실란(Dynasylan GLYMO, Silquest A-187), 트리스[3-(트리메톡시실릴)프로필]이소시아누레이트(Silquest Y-11597), 비스[3-(트리에톡시실릴)프로필)]테트라설파이드(Silquest A-1289), 비스[3-(트리에톡시실릴)프로필디설파이드 (Silquest A-1589), 베타-(3,4-에폭시시클로헥실)에틸트리메톡시실란(Silquest A-186), 비스(트리에톡시실릴)에탄(Silquest Y-9805), 감마-이소시아네이토프로필트리메톡시실란(Silquest A-Link 35, GENIOSIL GF40), 메타크릴옥시메틸트리(메)에톡시실란(GENIOSIL XL 33, XL 36), (메타크릴옥시메틸)(메)에틸디메톡시실란 (GENIOSIL XL 32, XL 34) (이소시아네이토메틸)메틸디메톡시실란 (이소시아네이토메틸) 트리메톡시실란, 3-(트리에톡시실릴)프로필숙신산 무수물 (GENIOSIL GF 20), (메타크릴옥시메틸)메틸디에톡시실란, 2-아크릴옥시에틸메틸디메톡시실란, 2-메타크릴옥시에틸트리메톡시실란 3-아크릴옥시프로필메틸디메톡시실란, 2-아크릴옥시에틸트리메톡시실란, 2-메타크릴옥시에틸트리에톡시실란 3-아크릴옥시프로필트리메톡시실란, 3-아크릴옥시프로필트리프로폭시실란, 3-메타크릴옥시프로필트리에톡시실란, 3-메타크릴옥시프로필트리아세톡시실란, 3-메타크릴옥시프로필메틸디메톡시실란, 비닐트리클로로실란, 비닐트리메톡시실란(GENIOSIL XL 10), 비닐트리스 (2-메톡시에톡시)실란(GENIOSIL GF 58), 비닐트리아세톡시실란 또는 그의 혼합물이다.하기는 유기작용성 실란으로서 바람직하게 사용되는 것이다: 3-메타크릴옥시프로필트리메톡시실란 (Dynasylan MEMO, Silquest A-174NT), 비닐트리(메)에톡시실란 (각기 Dynasylan VTMO 및 VTEO, 각기 Silquest A-151 및 A-171), 메틸트리(메)에톡시실란 (각기 Dynasylan MTMS 및 MTES), 베타-(3,4-에폭시시클로헥실)에틸트리메톡시실란(Silquest A-186), 비스(트리에톡시실릴)에탄 (Silquest Y 9805), 감마-이소시아네이토프로필트리메톡시실란 (Silquest A-Link 35, GENIOSIL GF40), 메타크릴옥시메틸트리(메)에톡시실란(GENIOSIL XL 33, XL 36), (메타크릴옥시메틸)(메)에틸디메톡시실란(GENIOSIL XL 32, XL 34), 3-(트리에톡시실릴)프로필 숙신산 무수물(GENIOSIL GF 20), 비닐트리메톡시실란(GENIOSIL XL 10) 및/또는 비닐트리스(2-메톡시에톡시)실란(GENIOSIL GF 58). 그러나, 본 발명에 따른 은색 안료에 기타 유기작용성 실란을 도포하는 것도 또한 가능하다.또한, 예를 들어 Degussa로부터 상용되는 수성 예비가수분해물 (prehydrolyzates)이 사용될 수 있다.  이들은, 그중에서도 특히  수성 아미노실록산(Dynasylan Hydrosil 1151), 수성 아미노/알킬작용성 실록산(Dynasylan Hydrosil 2627 또는 2909), 수성 디아미노작용성 실록산(Dynasylan Hydrosil 2776), 수성, 수성 에폭시작용성 실록산(Dynasylan Hydrosil 2926), 아미노/알킬작용성 올리고실록산(Dynasylan 1146), 비닐/알킬작용성 올리고실록산(Dynasylan 6598), 올리고머 비닐실란(Dynasylan 6490) 또는 올리고머 단쇄 알킬작용성 실란(Dynasylan 9896)을 포함한다. 한 바람직한 실시 양태에서 유기 작용성 실란 혼합물은 작용성 결합기가 없는 하나 이상의 실란 이외에, 하나 이상의 아미노작용성 실란을 함유한다.  아미노 작용성은 바인더에 존재하는 기의 대부분과 하나 이상의 화학 작용으로 진입할 수 있는 작용기이다.  이것은 예컨대 바인더의 이소시아네이트- 또는 카르복실레이트 작용기(functions)와의 공유결합(covalent bond)을 포함할 수 있거나, 또는 OH- 또는 COOR- 작용기와의  수소 브리지 결합(hydrogen gridge bonds), 또는 이온 상호작용을 포함할 수 있다. 따라서 아미노 작용성은 다양한 바인더에 안료를 화학적으로 결합시키는 목적에 매우 적합하다.이를 위해 하기 화합물이 바람직하게 사용된다: 3-아미노프로필트리메톡시실란(Dynasylan AMMO; Silquest A-1110), 3-아미노프로필트리에톡시실란(Dynasylan AMEO),[3-(2-아미노에틸)아미노프로필]트리메톡시실란(Dynasylan DAMO, Silquest A-1120), [3-(2-아미노에틸)-아미노프로필]트리에톡시실란, 트리아미노작용성 트리메톡시실란(Silquest A-1130), 비스-(감마-트리메톡시실릴프로필)아민(Silquest A-1170), N-에틸-감마-아미노이소부틸트리메톡시실란(Silqeust A-Link 15), N-페닐-감마-아미노프로필트리메톡시실란(Silquest Y-9669), 4-아미노-3,3-디메틸부틸트리메톡시실란(Silquest A-1637), N-시클로헥실아미노메틸메틸디에톡시실란 (GENIOSIL XL 924), N-시클로헥실아미노메틸트리에톡시실란(GENIOSIL XL 926), N-페닐아미노메틸트리메톡시실란(GENIOSIL XL 973) 또는 그의 혼합물.또한 바람직한 실시 양태에서, 작용성 결합 기가 없는 실란은 알킬실란이다.  알킬실란은 바람직하게는 식 R(4-z)Si(X)z (A)을 갖는다.  이 식에서, z은 1 내지 3의 정수이고, R은 치환(substituted) 또는 비치환된(unsubstituted), 비분지된(unbranched) 또는 분지된(branched) 10 내지 22 C 원자의 알킬 사슬이고, X는 할로겐 및/또는 알콕시기이다.  12 이상의 C 원자를 갖는 알킬 사슬을 갖는 알킬실란이 바람직하다. R은 또한 Si에 사이클릭으로 연결될 수 있고, 이 경우에 z는 일반적으로 2이다.실란으로 후 코팅된(aftercoated) 및/또는 외부 보호층이 제공된 안료의 화장품 제형으로의 혼입을 위해, 문제의 실란 및/또는 외부 보호층의 물질은 화장품 규정(cosmetics regulations)에 허용되어야 한다는 확신이 필요하다.언급된 실란 및 실란 혼합물에 더하여, 예컨대 치환된 또는 비치환된 알킬 라디칼, 폴리에테르, 티오에테르, 실록산 등과, 그의 혼합물과 같은, 추가의 유기-화학 개질제가 본 발명에 따른 은색 안료의 표면에 또는 위에 정렬될 수 있다.  그러나, 예컨대 각각의 도포 매질에서 분산성(dispersibility) 및/또는 상용성(compatibility)을 증가시킬 수 있는 무기-화학 개질제(예컨대 Al2O3 또는 ZrO2, 또는 그의 혼합물)도 또한 안료 표면에 도포될 수 있다.표면 개질을 통해, 예를 들어, 안료 표면의 친수성(hydrophilic properties) 또는 소수성(hydrophobicity)을 설정 및/또는 개질하는 것이 가능하다.  예를 들어, 표면 개질을 통해, 본 발명에 따른 은색 안료의 리핑(leafing) 또는 비리핑(nonleafing) 성질을 설정 및/또는 개질하는 것이 가능하다.  리핑은, 예를 들어 바니쉬 또는 프린터 잉크와 같은 도포 매질에서, 본 발명에 따른 안료가 도포 매질의 인터페이스 또는 표면에 또는 이에 가깝게 정렬된다는 것을 의미한다.표면-개질제(surface-modifying agent)는 예컨대 아크릴레이트, 메타크릴레이트, 비닐, 이소시아네이트, 시아노, 에폭시, 히드록시, 아미노기 또는 그의 혼합물과 같은, 반응성 화학기도 또한 함유할 수 있다.  이러한 화학 반응기는 도포 매질 또는 예컨대 바인더와 같은 도포 매질의 구성 성분에 화학 결합, 특히 공유결합(covalent bond)의 형성을 가능하게 한다.  예를 들어, 습도, 일사량, UV 저항 등과 같은 내환경성(resistance to environmental) 또는 예컨대 스크래치 등인 내기계성(resistance to mechanical)과 같은 경화된 바니시, 페인트 또는 프린터 잉크의 화학적 및/또는 물리적 성질은 이에 의하여 개선될 수 있다.화학-반응기와 도포 매질 또는 도포 매질의 구성성분 간의 화학 반응은 예컨대, 에너지의 조사에 의해, 예컨대 UV 복사(radiation) 및/또는 열의 형태로 유발될 수 있다.추가의 실시 양태에서, 본 발명은 이산화티탄 층 및 티탄철석-함유 층으로 코팅된 비금속 플레이틀릿-형상 합성 기재 기재의 은색 안료를 포함하며, 여기에서 안료의 총 중량을 기준으로 안료 중 원소 철로서 계산된 철 화합물의 양은 5중량% 미만이며, 코팅의 함수로서 1 내지 8 범위의 하기 식(I)에 따른 철/티탄 중량비를 갖는다:[수학식 I]또한 추가의 실시 양태에서 본 발명은 코팅 후 수용성 주석 화합물, 수용성 티탄 화합물 및 원 위치에서 수용성 철 화합물을 환원 조건하에 하소 후 수득된 합성 운모 플레이틀릿 기재의 은색 안료를 포함하며, 안료는 금속 패널에 도포된 코팅을 기준으로 측정된, 45°에서 조사된 광의 출현 각에 대하여, 110°의 측정 지오메트리(measurement geometry)로  C*110 ≤ 2.4의 낮은 채도 값 및 무채색은 색조에 의해 특징 지워진다.또한 추가의 실시 양태에서, 본 발명은 도포 및 건조 후 보기 드문 강한 광휘 효과를 코팅 시스템에 부여하는, 90 초과, 바람직하게는 92 초과, 더 바람직하게는 95 초과의 명도 L* 를 갖는 합성 운모 플레이틀릿 기재의 은색 안료를 포함한다. 또 다른 실시 양태에서, 본 발명은 그의 시각적 외관은 금속 효과 안료와 구분할 수 없거나 또는 실질적으로 구분할 수 없으며, 평균 입자 크기 D50의 함수로서,  그의 플롭 인덱스는 일루미늄 효과 안료의 것과 실질적으로 동일한 은색 안료를 포함한다.한 바람직한 실시 양태에서, 본 발명에 따른 은색 안료의 티탄철석 함유층은 층 구조에서 외측(outside) 상에 위치하며 임의로 하나 이상의 보호층으로 둘러싸여 있다.  특히 바람직한 실시 양태에서, 본 발명에 따른 은색 안료는 이산화티탄 층 및 티탄철석-함유 층간의 적어도 부분적 투과 및 두 층간의 농도 구배를 갖는 금홍석 개질(rutile modification)의 이산화티탄 단일층, 티탄철석 함유 단일층, 임의로 하나 이상의 보호층을 포함한다.본 발명에 따른 은색 안료는 또한 투명한 및 불투명한 백색, 유채색 및 흑색 안료, 및 또한 추가의 효과 안료와 유리하게 블렌드되어 사용될 수 있다.본 발명에 따른 은색 안료는 안료 제조 및 건식 제제에 사용될 수 있다.더욱이, 본 발명에 따른 은색 안료는 예를 들어, 화장품 제형(cosmetic formulations), 플라스틱, 세라믹 재료(ceramic materials), 유리, 및 페인트, 프린터 잉크와 같은 코팅 조성물에 사용될 수 있고, 예컨대 오프셋(offset), 스크린, 그라비어(gravure), 플렉소(flexo) 및 보안 인쇄(security printing)를 위해, 브론징(bronzing)을 위해, 잉크, 토너, 바니쉬(varnishes), 예를 들어 자동차용 코팅(automotive coatings) 또는 분말 코팅(powder coatings), 종이 및 플라스틱의 레이저 마킹(laser marking)을 위해, 씨드 염색(seed dyeing)을 위해, 식품 또는 약제학적 제품의 염색을 위해 또는 (농업용) 필름, 타폴린(tarpaulins) 또는 직물의 착색을 위해 사용될 수 있다.화장품 제형에서, 본 발명에 따른 은색 안료는 원료, 보조제 및 특정 적용에 적당한 활성 성분과 조합될 수 있다.  제형 내의 본 발명에 따른 은색 안료의 농도는 린스-오프 제품(rinse-off product)에 대해 0.001중량% 내지 리브-온 제품(leave-on products)에 대해 40.0중량% 일 수 있다.본 발명에 따른 은색 안료는 화장품, 예컨대 바디 파우더, 페이스 파우더, 콤팩트(compact), 및 루스(loose) 파우더, 얼굴 메이크업, 파우더 크림, 크림 메이크업, 에멀젼 메이크업, 왁스 메이크업, 파운데이션, 무스 메이크업, 루즈, 아이 쉐도우, 마스카라, 아이 라이너, 리퀴드 아이 라이너, 아이브로우 펜슬과 같은 아이 메이크업, 립케어 스틱, 립스틱, 립글로스, 립 라이너, 헤어스프레이, 헤어 무스, 헤어 젤, 헤어 왁스, 헤어 마스카라, 영구 또는 반영구 헤어 염색제, 일시적 헤어 염색제와 같은 헤어스타일링 조성물, 로션, 젤, 및 에멀젼과 같은 스킨케어 조성물, 및 또한 네일 바니쉬 조성물의 용도에 더욱 특히 적합하다.특정한 색 효과를 획득하기 위해서, 화장품 적용에서, 본 발명에 따른 은색 안료에 더하여 기타 착색제(colorants) 및/또는 종래의 효과 안료 및/또는 그의 혼합물을 가변적인 비율로 사용하는 것이 가능하다.  사용될 수 있는 종래의 효과 안료는 예컨대 고-인덱스 금속 산화물(예컨대, Sudarshan Chemical Industires Limited의 Prestige 제품군)로 코팅된 천연 운모 플레이틀릿, BiOCl 플레이틀릿, TiO₂플레이틀릿을 기재로 하는 통상의 진주광택 안료, 고-인덱스 금속 산화물(Eckart의 SynCrystal 제품군)로 코팅된 합성 운모 플레이틀릿 기재, 또는 고-인덱스 금속 산화물(예컨대, Eckart의 MIRAGE 제품군)로 코팅된 유리 플레이틀릿 기재, 고-인덱스 금속 산화물로 코팅된 Al2O3 또는 SiO2 플레이틀릿 기재, 또는 고-인덱스 및/또는 저-인덱스 금속 산화물로 코팅된 BiOCl 또는 TiO2 플레이틀릿 기재의  진주광택 안료를 포함할 수 있다.  또한  예를 들어 Eckart의 Visionaire 제품군과 같은, 금속 효과 안료가 첨가될 수 있다.  착색제(colorants)는 무기 또는 유기 안료들로부터 선택될 수 있다.
[ 도면의 간단한 설명 ]
도 1에서 채도는 평면 a*, b* 에 수직인 회색 축 또는 L*축으로부터의 거리이다.도 2는 Byk-mac 효과 측정 지오메트리 (Byk-Gardner, catalog "Qualitatskontrolle fur Lacke und Kunststoffe" [Quality control coatings and plastics]2011/2012, p97)를 나타낸다. 
[ 발명을 실시하기 위한 구체적인 내용 ]
실시예하기의 실시예는 본 발명을 제한함이 없이 본 발명을 더 상세히 설명하고자 하는 것이다.  모든 백분율은 중량%로 이해되어야 한다.I 비금속 플레이틀릿-형상 기재 및 안료의 제조실시예 1합성 플루오르플로고파이트(fluorphlogopite) 운모 KMg3(AlSi3O10)F2의 제조 및 분류40부의 무수 실리카, 30부의 산화마그네슘, 13부의 산화알루미늄 및 17부의 포타슘 헥사플루오로실리케이트를 혼합하고 및 1500℃에서 용융시켰다.  1350℃로 냉각 후, 플루오르플로고파이트(KMg3(AlSi3O10)F2)의 결정화가 시작되었다.  그 후 플루오로플로고파이트는 American Cyanamid Company로부터의 실험실 에지-러너 밀을 사용하여 분쇄(comminuted) 및 디라미네이트(delaminated)하였다.결과의 플레이틀릿-형상 플루오로플로고파이트는 머플 로(muffle furnace)에서 1시간 동안 1100℃에서 하소 하고 이어서 실험실 체(laboratory sieve)를 사용하여 분류한다.  분류 동안, 하기 입자 크기 분포를 갖는 두 분획을 수득하였다(MALVERN Mastersizer MS 2000):분획 1: D10 = 11.4㎛, D50 = 21.8㎛, D90 = 40.0㎛, 분획 2: D10 = 5.6㎛, D50 = 12.2㎛, D90 = 24.8㎛.XRF에 의해 측정된 합성 운모 플레이틀릿의 조성은 표3에서 알 수 있다. 실시예 2 합성 플루오르플로고파이트 운모 KMg20.5(AlSi2O10)F2의 제조 30부의 무수 실리카, 25부의 산화마그네슘, 10부의 산화알루미늄 및 15부의 포타슘 헥사플루오로실리케이트를 서로 혼합하고 및 1500℃에서 용융시켰다.  액체 혼합물은 후속하여 1350℃의 온도에서 서서히 결정화하여 합성 플루오르플로고파이트(KMg20.5(AlSi2O10)F2)를 제조하였다.  수득한 합성 운모 덩어리(lumps)는 American Cyanamid Company로부터의 실험실 에지 러너 밀을 사용하여 분쇄 및 후속하여 디라미네이트 하였다.결과의 플레이틀릿-형상 플루오로플로고파이트는 후속하여 머플 로에서 1시간 동안 1100℃에서 하소 하고 이어서 실험실 체를 사용하여 그에 따라 분류한다.  분류 동안, 하기 입자 크기 분포를 갖는 두 분획을 수득하였다(MALVERN Mastersizer MS 2000):      분획 1: D10 = 10.2㎛, D50 = 20.7㎛, D90 = 42.2㎛, 분획 2: D10 = 6.5㎛, D50 = 13.4㎛, D90 = 25.8㎛.XRF에 의해 측정된 합성 운모 플레이틀릿의 조성은 표3에서 알 수 있다. 실시예 3 유리 플레이틀릿의 분류DI 수(약 3 중량%, DI:완전히 탈염됨) 중에 200g의 유리 플레이틀릿 (1㎛의 평균 두께, 두께에서 표준 편차: 약 40%) 현탁액을 100-㎛ 체를 사용하여 분류하고 체를 통해 통과하는 물질은 이번에는 63-㎛ 체를 통해 체질하였다.  이 체를 통해 통과하는 물질은 이번에는 36-㎛ 체를 통해 체질하였다.  이러한 체질 공정(sieving procedure)은 36-㎛ 체 상에 수득된 체 잔류물로 2회 반복하였다.  이러한 방식으로 하기 입자 크기 분포를 갖는 유리 플레이틀릿 분획을 수득하였다 (MALVERN Mastersizer MS 2000): D10 = 17㎛, D50 = 33㎛, D90 = 59㎛.실시예 4 티탄칠석을 사용한 실시예 1의 합성 운모의 코팅270g의 실시예 1(분획 1)의 합성 운모를 1350ml의 DI 수에서 현탁시키고 격렬한 교반과 함께 80℃로 가열하였다.  pH는 묽은 염산을 사용하여 1.9로 낮추었다.  그 후, "SnO2"층은 기재 표면상에 침착(deposited)시켰다.  이 층은 3g 의 SnCl4 × 5H2O(10ml의 진한 염산 + 50ml의 DI 수) 용액과 동시에 10% 강도 수산화나트륨 수용액을 첨가하여 형성되었다.  그 후, pH는 묽은 염산을 사용하여 pH1.6으로 낮추고, 그 후 400ml의 TiCl4(200g TiO2/l DI 수) 용액 및 또한 동시에 10% 강도 수산화나트륨 수용액을 현탁액에 첨가하였다.  코팅 공정의 종결 후, 교반은 1 시간 동안 계속 수행하고, 그 후 pH는 묽은 수산화나트륨 용액을 사용하여 2.9로 조절하였다.  그 후, 30ml의 FeCl3(280g Fe2O3/l DI 수) 및 또한 동시에 10% 강도 수산화나트륨 수용액을 현탁액에 첨가하고, 이것을 1 시간 동안 교반 및 여과하며, 필터 케이크는 DI 수로 세척하였다.  필터 케이크는 튜브 로(tube furnace) 중 800℃에서 포밍 가스(70% N2/30% H2) 분위기 하에 2시간 동안 하소 하였다.  이것은 금속 외관을 갖는 매우 고 광택의 은색 안료를 부여한다.  안료는 하기 입자 크기 분포를 갖는다(MALVERN Mastersizer MS 2000): D10 = 12.4㎛, D50 = 23.9㎛, D90 = 43.1㎛. 실시예 5 티탄칠석을 사용한 실시예 2의 합성 운모의 코팅270g의 실시예 2(분획 2)의 합성 운모를 2000ml의 DI 수에서 현탁시키고 격렬한 교반과 함께 80℃로 가열하였다.  pH는 묽은 염산을 사용하여 1.9로 낮추었다.  그 후, "SnO2"층은 기재 표면상에 침착시켰다.  이 층은 5g 의 SnCl4 × 5H2O(10ml의 진한 염산 + 50ml의 DI 수) 용액과 동시에 10% 강도 수산화나트륨 수용액을 첨가하여 형성되었다.  그 후, 650ml의 TiCl4(200g TiO2/l DI 수) 용액 및 또한 동시에 10% 강도 수산화나트륨 수용액을 현탁액에 첨가하였다.  코팅 공정의 종결 후, 교반은 1 시간 동안 계속 수행하고, 그 후 pH는 묽은 수산화나트륨 용액을 사용하여 2.9로 조절하였다.  그 후, 30ml의 FeCl3(280g Fe2O3/l DI 수) 및 또한 동시에 10% 강도 수산화나트륨 수용액을 현탁액에 첨가하고, 이것을 1 시간 동안 교반 및 여과하며, 필터 케이크는 DI 수로 세척하였다.  필터 케이크는 튜브 로(tube furnace) 중 800℃에서 포밍 가스(70% N2/30% H2) 분위기 하에 2시간 동안 하소 하였다.  이것은 금속 외관 및 고 불투명도를 갖는 광택이 있는 은색 안료를 부여한다.  안료는 하기 입자 크기 분포를 갖는다(MALVERN Mastersizer MS 2000): D10 = 7.3㎛, D50 = 13.3㎛, D90 = 25.4㎛. 실시예 6 티탄칠석을 사용한 실시예 3의 유리 플레이틀릿의 코팅200g의 실시예 3의 유리 플레이틀릿을 1800ml의 DI 수에서 현탁시키고 격렬한 교반과 함께 70℃로 가열하였다.  pH는 묽은 염산을 사용하여 1.9로 낮추었다.  그 후, "SnO2"층은 기재 표면상에 침착시켰다.  이 층은 5g 의 SnCl4 × 5H2O(15ml의 진한 HCl + 65ml의 DI 수) 용액과 동시에 10% 강도 수산화나트륨 수용액을 첨가하여 형성되었다.  이어서 10분간 교반 하고, 그 후, 100ml의 TiCl4(200g TiO2/l DI 수)을 10% 강도 수산화나트륨 수용액과 평행하게 현탁액에 첨가하였다.  코팅 공정의 종결 후, 교반은 1 시간 동안 계속 수행하고, 그 후 pH는 묽은 수산화나트륨 용액을 사용하여 2.9로 조절하였다.  그 후, 10ml의 FeCl3(280g Fe2O3/l DI 수)를 10% 강도 수산화나트륨 수용액과 평행하게 현탁액에 첨가하고, 이어서 1 시간 동안 교반 및 여과하며, 필터 케이크는 DI 수로 세척하였다.  필터 케이크는 튜브 로(tube furnace) 중 550℃에서 포밍 가스(70% N2/30% H2) 분위기 하에 2시간 동안 하소 하였다.  이것은 금속 외관을 가지며 매우 고 광택의 강한 광휘가 있는 은색 안료를 부여한다.  안료는 하기 입자 크기 분포를 갖는다(MALVERN Mastersizer MS 2000): D10 = 18.4㎛, D50 = 34.3㎛, D90 = 61.4㎛. 비교예 1 티탄철석을 사용한 MALVERN Mastersizer MS 2000 입자 크기 분포 D10 = 11.0㎛, D50 = 23.1㎛, D90 = 44.4㎛를 갖는 천연 백운모(muscovite mica)의 코팅코팅은 WO 2004/099319 A2호의 실시예 7에 기술된 것과 동일한 방식으로 수행하였다.  이것은 저 광택 및 저 플롭 인덱스를 갖는 은색 불투명한 진주광택 안료를 부여한다.  안료는 하기 입자 크기 분포를 갖는다(MALVERN Mastersizer MS 2000): D10 = 11.6㎛, D50 = 24.2㎛, D90 = 46.7㎛. 비교예 2 Eckart로부터의 알루미늄 효과 안료 Stapa Metallux 2154.  안료는 하기 입자 크기 분포를 갖는다(Cilas 1064): D10 = 12.4㎛, D50 = 19.8㎛, D90 = 30.0㎛. 비교예 3 Merck로부터의 티탄철석 코팅된 진주광택 안료 Iriodin 9602 WR.  안료는 하기 입자 크기 분포를 갖는다(MALVERN Mastersizer MS 2000): D10 = 10.1㎛, D50 = 21.3㎛, D90 = 40.8㎛. 비교예 4 Merck로부터의 티탄철석 코팅된 진주광택 안료 Iriodin 9612 WR.  안료는 하기 입자 크기 분포를 갖는다(MALVERN Mastersizer MS 2000): D10 = 3.0㎛, D50 = 6.4㎛, D90 = 12.4㎛. 비교예 5 Eckart로부터의 은 진주광택 안료 Phoenix CFE 1001.  안료는 하기 입자 크기 분포를 갖는다(MALVERN Mastersizer MS 2000): D10 = 9.6㎛, D50 = 20.3㎛, D90 = 36.3㎛. 비교예 6 티탄철석을 사용한 MALVERN Mastersizer MS 2000 입자 크기 분포 D10 = 11.0㎛, D50 = 23.1㎛, D90 = 44.4㎛를 갖는 천연 백운모(muscovite mica)의 코팅코팅은 WO 2004/099319 A2호의 실시예 1에 기술된 것과 동일한 방식으로 수행하였다.  이것은 저 광택 및 저 플롭 인덱스를 갖는 은색의 보라색을 띤(violet-tinged) 진주광택 안료를 부여한다.  안료는 하기 입자 크기 분포를 갖는다(MALVERN Mastersizer MS 2000): D10 = 11.4㎛, D50 = 23.8㎛, D90 = 45.7㎛. 비교예 7 DE 10 2009 037 935 A1호의 실시예 10과 동일한 다층 진주광택 안료; 평균 입자 크기(MALVERN Mastersizer MS 2000): D50 = 29.2㎛. 비교예 8 DE 10 2009 049 413 A1호의 실시예 1a와 동일한 진주광택 안료; 평균 입자 크기(MALVERN Mastersizer MS 2000): D50 = 3.2㎛. II 실시예 및 비교예의 비금속 플레이틀릿-형상 합성 기재 및 안료의 특성 해석(characterization)IIa 입자 크기 측정비금속 플레이틀릿-형상 합성 기재 및 안료의 크기 분포 곡선은 제조업자의 지시(manufacturer indications)에 따라 Malvern의 기기(기기: MALVERN Mastersizer 2000)를 사용하여 결정되었다.  이 목적을 위해, 약 0.1g의 문제의 기재 또는 안료가 수성 현탁액의 형태로, 분산제(dispersing agent)를 첨가하지 않고, 파스퇴르 피펫(Pasteur pipette)을 사용하여 도입되었고 계속해서 교반하면서, 기기의 샘플 제조 셀(sample preparation cell)로 위치시키고, 반복적으로 측정하였다. 개별적 측정 결과로부터, 그 결과의 평균치가 형성되었다.  산란광 신호는 Fraunhofer 방법에 따라 여기에서 평가되었다.비교예 2로부터의 금속 효과 안료(페이스트(paste) 형태)의 크기 분포 곡선은 제조업자의 지시에 따라 Quantachrome의 기기(기기 Cilas 1064)를 사용하여 측정하였다.  이 목적을 위해, 약 1.5g의 안료가 이소프로판올 내에서 현탁되었고, 300초간 초음파 배쓰(ultrasound bath) (기기: Bandelin의 Sonorex IK 52)로 처리하고, 이어서 파스퇴르 피펫을 사용하여 기기의 샘플 제조 셀에 도입시키고, 반복적으로 측정되었다. 개별적 측정 결과로부터, 그 결과의 평균치가 형성되었다.  산란광 신호는 Fraunhofer 방법에 따라 여기에서 평가되었다.본 발명의 맥락에서 평균 크기 D50는 레이저 회절 방법(laser diffraction methods)에 의해 수득된 바의, 체적-평균 크기 분포 함수의 누적 빈도 분포 (cumulative frequency distribution)의 D50 값을 나타낸다. D50 값은 비금속 플레이틀릿-형상 합성 기재 또는 안료의 50%가 명시된 값, 예컨대 20㎛보다 작거나 같은 직경(diameter)을 갖는다는 것을 나타낸다.  그에 따라, D90값은 기재 또는 안료의 90%가 각각의 값보다 작거나 같은 직경을 갖는다는 것을 나타낸다.  더욱이,  D10 값은 기재 또는 안료의 10%가 각각의 값보다 작거나 같은 직경을 갖는다는 것을 나타낸다.IIb 비금속 플레이틀릿-형상 합성 기재의 평균 두께의 결정비금속 플레이틀릿-형상 합성 기재의 평균 두께를 결정하기 위하여, 기재 또는 안료는 브러쉬를 사용하여 Sikken의 Autoclear Plus HS 2K 클리어 코트에 10중량%의 수준으로 혼입되고, 나선형 닥터 블레이드(spiral doctor blade)를 사용하여 필름에 적용(26㎛ 습식-필름 두께) 및 건조시켰다.  건조 24시간 후, 광택이 있는 단면은 이들 닥터 블레이드 드로우다운(drawdown)으로부터 제조되었으며 이 공정에서 주자 전자 현미경으로 측정을 수행하였다.  이 절차에서, 100 이상의 안료 입자가 의미 있는 통계치를 얻기 위해 측정되었다.  기재로서 사용된 합성 운모 플레이틀릿의 평균 두께는 표 2로부터 알 수 있다. 실시예 1분획 1평균 두께[nm]실시예 1분획 2평균 두께[nm]실시예 2분획 1평균 두께[nm]실시예 2분획 2평균 두께[nm]D10289154321138D50434219443209D90734318779294표시 D10은 여기에서 10%의 비금속 플레이틀릿-형상 합성 기재가 특정 값보다 작거나 같은 평균 두께를 갖는다는 것을 의미한다.  마찬가지로, D50 또는 D90 값은 여기에서 각각의 비금속 플레이틀릿-형상 합성 기재가 특정 값보다 작거나 같은 평균 두께를 갖는다는 것을 나타낸다.IIc 금속 산화물 함량의 결정비금속 합성 플레이틀릿-형상 합성 기재 또는 안료의 금속 산화물 함량은  형광 X-선 (XRF) 분석의 수단에 의해 결정되었다.  이 목적을 위해 기재 또는 안료는 사붕산리튬 유리 태블릿에 혼입하고, 고체 샘플 측정 비이커 내에 고정시키고 그로부터 측정하였다.  측정 기기로서 사용된 기기는 Thermo Scientific의 Advantix ARL이었다. 기재로서 사용된 합성 운모 플레이틀릿의 XRF에 의한 금속 산화물 함량금속 산화물실시예 1(중량%)실시예 2(중량%)TiO2003c# 0.1003c# 0.1SnO2003c# 0.1003c# 0.1SiO242.120.3Al2O312.28.1K2O11.015.9Fe2O30.10.1Cr2O3003c# 0.1003c# 0.1CeO2003c# 0.1003c# 0.1CaO0.1003c# 0.1MgO31.627.6Na2O0.20.4P2O5003c# 0.1003c# 0.1MnO003c# 0.1003c# 0.1표 3에 기록된 중량% 수치는 각 경우 비금속 플레이틀릿-형상 기재의 총 중량에 관한 것이다.XRF에 의한 안료의 산화마그네슘 함량MgO (중량 %)실시예 419.6실시예 517.1비교예 10.3비교예 30.3비교예 40.2비교예 50.3표 4에 기록된 중량% 수치는 각 경우 각 안료의 총 중량에 관한 것이다.안료의 철/티탄 중량비실시예 4실시예 5실시예 6비교예 1비교예 3비교예 4비교예 6Fe2O3(중량%)2.93.22.84.35.99.93.7FeTiO3(중량%)5.46.15.38.111.318.87.1계산된 Fe(중량%)2.02.22.03.04.16.92.6TiO2(중량%)23.933.49.730.224.730.428.0Fe/Ti 중량비0.140.110.340.170.280.380.16Fe/Ti 중량비(층)4.374.214.606.169.5416.285.01표 5에 기록된 중량 분획은 각 경우 안료의 총 중량에 관한 것이다.표 5에 기록된 철 값은 원소 철로 산술적으로 전환된 값이다.  이러한 목적을 위해, XRF에 의한 안료 내에서 검출가능한 모든 철 화합물에 대한 함량 자료는 원소 철로 산술적으로 전환되었다.  표 5에 기록된 Fe/Ti 중량비를 계산하기 위하여, XRF의 수단에 의해 측정된 안료의 산화티탄 함량은 원소 철로 산술적으로 전환되었다.  표 5에 기록된 Fe/Ti중량비(층)에 대하여, 하기 식에 따른 안료에 대한 코팅의 분획(fraction)으로 설명한다:코팅의 분획(중량%)은 안료의 총 중량(100중량%) - 기재의 분획(중량 %)에 의해 정의된다.IId 고체 AAS 를 통한 납 함량의 결정합성 운모 플레이틀릿 및 합성 운모 플레이틀릿 기재 안료의 납 함량은 고체 흑연 튜브 원자 흡수 분광법을 사용하여 결정하였다.  사용된 기기는 SSA 600 고체 샘플러가 있는 ZEENIT 650(제조업자: Analytik Jena)이었다.  합성 운모 플레이틀릿 또는 그를 기재로 하는 본 발명에 따른 안료에 대한 상응하는 함량 수치는 표 6으로부터 알 수 있다.  납 함량[ppm]실시예 1003c# 1실시예 2003c# 1실시예 4003c# 1실시예 5003c# 1IIe 내화학성의 결정실시예 및 비교예로부터의 안료의 내화학성은 금속 패널에 도포된 코팅을 근거로 하여 결정되었다.  문제의 6g의 안료(분말 형태)는 90g의 종래의 히드록시작용성 아크릴레이트 기재의 습식 바니쉬(CSR 바니쉬, 무색) 및 10g의 부틸아세테이트 85의 혼합물에 교반에 의해 혼입하였다.  점도는 그 후 DIN 4-mm 컵 내에서 부틸아세테이트 85 및 크실렌의 1:1비의 혼합물을 사용하여 17"로 조절하였다.각 경우 100g의 이 코팅 물질은 도포되어 자동 분무기(automatic sprayer)를 사용한 IIIa에서와 동일한 방식으로 금속 패널을 커버 하였다.  코팅 후, 금속 패널은 80℃에서 30분간 베이킹하였다.24시간 후, 각기 10% 중량 세기 HCl 한 방울 및 1M 수산화나트륨 용액 한 방울을 각각의 패널에 시차를 두어 도포하였다.  각기 0.5시간, 1시간, 2시간 및 3시간의 노출 후, HCl 또는 NaOH 방울을 DI 수로 세척하고 패널을 코팅 필름의 손상에 대하여 시각적으로 점검하였다.  매우 손상, 즉 안료의 완전한 분해(breakdown)는 점수 10으로 주어지고, 한편 미처리된 패널과 차이가 없는 것은 점수 0으로 주어졌다.  이러한 시각적 점검 결과를 표 7에 다시 만들었다.내화학성안료 형태내화학성산알칼리합실시예 4000실시예 5022실시예 6011비교예 1044비교예 251015비교예 3066비교예 4347비교예 5000비교예 6033본 발명에 따른 안료 및 또한 Eckart의 Phoenix 시리즈의 종래의 투명한 은색 진주광택 안료(비교예 5)는 매우 높은 내화학성에 대하여 주목할 만하다. IIf 온도 안정성온도 안정성을 시험하는 목적을 위해, 안료는 각 경우 30분 동안 100℃ 및 200℃에서 저장하였다.  흑-백 불투명 챠트(Byko-Chart 2853, Byk Gardner) 상의 종래의 니트로셀룰로오스 바니쉬(Dr. Renger Erco bronzing mixed varnish 2615e; Morton, 습식 바니쉬의 총 중량을 기준으로 10중량% 레벨의 안료)에 각각의 안료의 닥터 블레이드 드로우다운을 근거로 하며, 발생한 모든 색 변화를 시각적으로 평가하였다.  이 경우, 본 발명에 따른 은색 안료의 닥터 블레이드 드로우다운에 대하여 100℃에서 안료의 저장 후 또는 200℃에서 안료의 저장 후 색 변화가 관측되지 않았다는 것을 알 수 있다.IIg 명도 L*비금속 플레이틀릿-형상 합성 기재의 명도 L* 는 Konica Minolta의 CR 310 색차계(colorimeter)를 사용한 각각의 분말 베드의 디퓨즈 비색법(colorimetry)에 의해 측정하였다.명도 L*,디퓨즈실시예 197.6실시예 298.4실시예 396.7IIh 디퓨즈 비색법명도  L*, a* 및 b* 값 및 채도는 Konica Minolta의 CM700d 색차계를 사용한 각각의 분말 베드의 디퓨즈 비색법에 의해 측정하였다.실시예/비교예L*a*b*C*h°실시예 648.9-0.30.10.3165.2비교예 749.512.414.319.049.2비교예 360.8-0.51.51.6108.1비교예 450.6-1.6-4.14.4249.4본 발명에 따른 실시예 6은 a* 및 b* 값이 주목할 만하며 따라서 낮은 채도 값도 또한 주목할 만하다.  비교예 7의 다층 진주광택 안료는 은 간섭 색을 갖지만, 그것은 또한 안료가 적갈색 흡수 색을 갖는 채도 값으로부터도 분명히 명백하다.  비교예 3 및 비교예 4의 경우, 본 발명에 따른 실시예 6과는 반대로 하나 이상의 값  C*, a* 및 b* 가 항상 증가되었고, 그러므로 여기에서 기술적 측정에서 시각적으로 감지할 수 있는 색 틴지를 입증하는 것이 가능하였다.IIi 내부식성본 발명에 따른 은색 안료의 내 부식성은 수성 카보머 젤 시스템에서의 가스발생 거동을 측정하여 결정된다.  이러한 목적을 위해, 무엇보다도, 클라리언트의 아리스토플렉스 AVC 젤 포머(gel former) 0.7중량% 및 DI 수 99.3중량%로 구성된 카보머젤을 교반하면서 제조하였다.  그 후 23중량%의 은색 안료 및 77중량%의 DI 수의 현탁액을 교반하면서 카보머 젤에 첨가하였다.  이 혼합물은 미생물 오염 및 미생물에 의한 가스 분비 결과로서의 측정 결과의 가능한 변조를 방지하기 위하여 방부제 유니펜 P-23이 총 중량을 기준으로 1중량% 혼합되었다.  후속하여, 300g의 결과의 혼합물은 이중-챔버 기포 카운터로 차단된 가스 세척 병으로 도입하고 이어서 수조(water bath)에서 40℃로 가열하였다.  가스의 발생은 30일의 기간에 걸쳐 결정하였다.  30일 후, 은색 안료에는 가스 방출(gas evolution)이 관측되지 않았다.30일 후 가스 방출이 003c# 10ml이면 시험은 통과이다.  이상적으로 가스 방출이 관측되지 않았다.  III 실시예 및 비교예로부터 안료의 광학 효과의 특성 해석IIIa 밝은/어두운 플롭의 결정(플롭 인덱스)  실시예 및 비교예로부터의 안료의 플롭 인덱스는 금속 패널에 도포된 코팅을 기준으로 하여 결정하였다.  6g의 각각의 안료(분말 형태)는 90g의 종래의 히드록시작용성 아크릴레이트 기재의 습식 바니쉬(CSR 바니쉬, 무색) 및 10g의 부틸 아크릴레이트 85의 혼합물에 교반에 의해 혼입하였다.  점도는 후속하여 DIN 4-mm 컵 내에서 1:1의 비로 부틸아세테이트 85 및 크실렌의 혼합물 25g 을 사용하여 17"로 조절하였다.  각 경우 100g의 이 코팅 물질은 4바의 압력으로 (양자 Languth로부터의) 1.3.5 니들 셋팅(needle setting)이 있는 LP-90 분무 건(spray gun) 및 자동 분무기를 사용하여 금속 패널에 도포되었다(6 경로).  15분의 플래시-오프 타임(flash-off time) 후, 추가의 투명 코팅층(각기 Sikkens로부터의 70g의 KL Autoclear Plus 및 42g의 P25 hardener)은 3 경로(니들 셋팅: 2.0.3)에서 4바의 압력으로 도포 되었다.  코팅 수행 후, 금속 패널은 80℃에서 30분간 베이킹 하였다.플롭 인덱스는 하기의 Alman에 따라 정의된다(S. Schellenberger, M. Entenmann, A. Hennemann, P. Thometzek, Farbe und Lack, 04/2007, p. 130):플롭 인덱스=2.69ㆍ(LE1-LE3)1.11/LE20.86식 중,  LE1은 근위-정반사 (near-specular) 측정각의 명도(정반사각에 대하여 E1=15°)이고, LE2는 근위- 정반사 및 원위-정반사(far-specular) 각 사이의 측정각의 명도(정반사각에 대하여 E2=45°)이며 및 LE3는 원위-정반사 측정각의 명도(정반사각에 대하여 E3=110°)이다.  플롭 인덱스의 수치가 클수록, 더 큰 밝은/어두운 플롭이 표시된다. 플롭 인덱스의 결정을 위해, L*는 Byk-Gardner의 Byk-mac 기기를 사용한 다각도 비색법에 의해 측정되었다.  상응하는 값은 표 10에 나열되었다.사실상 실시예 4 및 6은 비교 금속 안료(비교예 2)와 비교시 더 높은 플롭 인덱스를 갖는다.  실시예 5는 더 낮은 플롭 인덱스를 가지며, 이것은 더 작은 입자 크기 및 그와 연관된 더 큰 산란 정도에 기인한다.  더 작은 입자크기 분포를 갖는 금속 효과 안료와 비교시, 본 발명에 따른 안료는, 여기뿐만 아니라, 비교될 수 있는 금속 효과 안료보다 약간 더 높다.  비교예 3은 상당히 높은 플롭 인덱스를 갖는다.  후자는 안료의 더 큰 착색화에 의해 선호된다.  시각적인 측면에서, 그러나, 안료는 무채색이 아니며(chroma), 따라서 거의 전체가 알루미늄 효과 안료를 모방하거나 대체하기에 부적당하다.IIIb 효과 측정  안료의 광휘 효과를 결정하기 위한 효과 측정은 BYK-mac (Byk-Gardner)를 사용하여, IIIa로부터 분무 도포를 기준으로 하여 수행되었다.  직접 조명에 대한 효과 변화를 시뮬레이트 하기 위해, 광휘 효과를 고해상도 CCD 카메라를 사용한, BYK-mac으로 조사하였다.  개별 효과 안료의 반사 능력에 의해 유발된 광휘 효과는 직접 태양 광 조사시에만 감지되었으며 조명 각에 따라 변한다.  이러한 이유로, BYK-mac에서 샘플은 세 개의 상이한 각(15°/45°/75°)에서 매우 밝은 LED로 조명된다.  CCD 카메라를 사용하여, 상은 표면에 수직인 경우에 기록된다.  상은 광휘 파라미터를 계산하기 위해, 기준으로서 명도 단계의 히스토그램을 사용하는, 상 처리 알코리즘(image processing algorithms)을 사용하여 분석된다.  개선된 차별점(differentiation)를 확인하기 위해, 광휘 효과는 2차원 시스템, 광휘 면적 S_a 및 광휘 강도 S_i을 사용하여 기술되었다.  대안적으로, 명명된 자료는 1차원 값, 광휘도(glitter degree) S_G로 요약되었다.  상응하는 측정값은 표 10에 조합하였다. 일차원 광휘도 S_G는 시각적 인상에서 중요하다.  S_G의 수치가 높으면 높을수록, 눈에서 감지할 수 있는 광휘 효과는 더 높다.  2차원 표시에서, 광휘도 S_G는 광휘 강도 S_i 및 광휘 면적 S_a의 성분으로 나누어질 수 있다.  양자의 성분은 광휘도 S_G에 중요한 영향을 가지므로, 고려되는 측정 지오메트리에서 S_a 및 S_G의 수치가 상당히 증가하거나 감소하는 것에 상관없이, 효과 안료는 15°, 45° 및 75°측정 지오메트리에서 실질적으로 동일한 광휘도 S_G를 가질 수 있다.광휘 강도 S_i의 측면에서 본 발명에 따른 은색 안료는 천연 운모 플레이틀릿 기재의 진주광택 안료보다 우수하다.  광휘 면적 S_a, 광휘 강도 S_i, 광휘도 S_G, 및 플롭 인덱스의 비교에서, 평균 입자 크기 D50을 고려하는 것이 필요하다.  다시 말해, 동일하거나 유사한 평균 입자 크기를 갖는 안료만이 서로 비교될 수 있다.  실시예 5에서와 같이 더 낮은 평균 입자 크기 D50는 광휘 면적 S_a, 광휘 강도 S_i, 광휘도 S_G, 및 플롭 인덱스에 대하여 더 낮은 수치로 명시되어있다.표 10에 나타낸 명도, 채도, 플롭 인덱스, S_G,  S_a 및 S_i에 대한 측정값은 IIIa에서 분무 도포를 기준으로 하여 결정되었다. 플롭 인덱스/D50플롭 강도 Fi= (플롭 인덱스ㆍS_i)/D50실시예 40.913.2실시예 51.210.8실시예 60.619.2비교예 10.75.3비교예 21.010.6비교예 31.09.5비교예 41.64.3비교예 50.53.9비교예 60.74.5비교예 70.45.4비교예 80.61.3비교예 2를 예외로, 모든 비교예의 플롭 강도에 대한 값은 003c# 10이고 따라서 시각적인 측면에서 충분한 금속 특징을 갖지 않는다.  비교예 2의 경우, 문제의 안료는 금속 안료이다.  실시예 모두는 003e#10의 플롭 강도를 가지며 따라서 우수한 금속 특징을 나타낸다.IIIc 광 측정(Gloss measurements)  광은 직접 반사(directed reflection)의 척도(measure)이고 Micro-Tri-Gloss 기기를 사용하여 정확하게 특징 지어질 수 있다.  더욱 강하게 산란하는 샘플은 증진된 에지(edge) 산란 및 또한 안료 불균일(unevenness)로 인해 낮은 광을 나타낸다.  흑-백 불투명도 챠트 상에 도포된 코팅(coatings)은 수직선에 대하여 60°의 측정각도를 갖는 Byk Gardner의 Micro-Tri-Gloss 미터를 사용하여 측정되었다.  각각의 안료는 교반하면서 종래의 니트로셀룰로오스 바니쉬(Morton의 Dr. Renger Erco bronzing mixed varnish 2615e, 니트로셀룰로오스 바니쉬의 총 중량을 기준으로 10중량% 레벨의 안료)에 혼합하였다.  완료된 바니쉬는 흑-백 불투명도 챠트(Byko-Chart 2853, Byk-Gardner)에서 76㎛의 습식 필름 두께를 갖는 닥터 블레이드 드로우다운 기기를 사용하여 도포 되었다.하기의 표 12에 나열된 광 값은 각각의 경우, 5의 개별 측정값의 평균값을 나타낸다. 본 발명에 따른 은색 안료는 비교예 보다 상당히 강한 광을 갖는다.  한 예외는 비교예 5이다.  안료의 높은 투명성으로 인해, 불투명도의 흰색 기재는 측정시 포함된다.IIId 불 투명도  실시예 및 비교예의 안료의 불투명도는 IIIc의 흑-백 불투명도 챠트에 도포된 코팅(coatings)을 기준으로 하여 결정되었다.  명도 값 L*은 Byk Gardner의 Byk-mac 기기를 사용하여, 흑-백 불투명도 챠트의 흑색 백그라운드 및 백색 백그라운드에 도포된 이들 코팅(coatings)을 기준으로, 45°에서 조사된 광의 출현 각에 대하여, 110°의 측정 지오메트리로 측정되었다.불투명도 몫(opacity quotient) Dq의 형성에 의해, 기재에 독립인 안료의 불투명도에 대하여 측정된 값을 결정하는 것이 가능하다.  이 목적을 위해, 흑-백 불투명도 챠트의 흑색 백그라운드에서의 명도값을 백색 백그라운드에서의 명도 값으로 나눈 몫은 하기로 산출된다.Dq=  L*110,흑색/L*110,백색사용된 코팅 시스템이 동일한 경우, 불투명도 몫은 서로 상이한 효과 안료의 불투명도를 비교하도록 허용한다.  실시예 4의 본 발명에 따른 은색 진주광택 안료는 동일한 평균 입자 크기의 알루미늄 효과 안료(비교예 2)의 것과 대적할만한 불투명도를 성취한다.비교예 3 및 비교예 4는 매우 양호한 불투명도를 갖지만, 매우 낮은 광 및 또한 높은 채도 값이기 때문에, 이들은 금속 효과를 전혀 갖지 않으며 시각적인 측면에서 매우 매력적이지 못하다. 불투명도 몫 및 광불투명도 몫 110°Byk-mac광[60°]실시예 40.63032.1실시예 50.76019.6실시예 60.52723.0비교예 10.52425.3비교예 21.00119.8비교예 30.65417.5비교예 40.93817.4비교예 50.39338.5비교예 60.51518.6비교예 70.32814.9비교예 80.7017.0IV 적용-특정 실시예 (Application-specific examples)  상기 실시예 중 어느 한 방법에 따라 제조된, 본 발명에 따른 은색 안료는 하기 화장품 제형에 사용되었다.실시예 7 물/실리콘(water in silicone) 바디 로션실시예 5의 안료는 바디 로션 제형의 총 중량을 기준으로 0.2중량% 내지 2.5중량%의 범위로 사용될 수 있다.  제형은 물을 사용하여 100%로 밸런스 될 수 있다.상 A는 혼합 및 75℃로 가열되며, 상 B는 혼합 후 70℃로 가열되고 이어서 상 B는 균질화 하면서 상 A 에 천천히 첨가되었다.  에멀젼은 교반 하면서 냉각하고 적당한 용기로 분배되었다.실시예 8  아이 쉐도우 크림실시예 4의 안료는 아이 쉐도우 제형의 총 중량을 기준으로 5중량% 내지 22.0 중량%의 범위로 사용될 수 있다.  제형은 피마자유를 사용하여 100%로 밸런스 될 수 있다.상 A는 혼합 및 85℃로 가열되며, 상 B는 교반하면서 상 A 에 첨가되었다.  혼합물은 적당한 용기로 분배하고 그 후 실온으로 냉각시켰다.실시예 9 샤워 젤실시예 5의 안료는 샤워 젤 제형의 총 중량을 기준으로 0.01중량% 내지 1.0중량%의 범위로 사용될 수 있다.  제형은 물을 사용하여 100%로 밸런스 될 수 있다.상 A는 혼합 및 교반되었다.  상 B를 첨가하고 혼합물은 균일한 외관을 가질 때까지 교반하였다.  상 C 는 개별적으로 칭량, 혼합 및 상AB에 첨가하였다.  그 후 교반을 반복하고 상 D 는 개별적으로 첨가하였다.     실시예 10 압축 아이 쉐도우(pressed eye shadow)실시예 6의 안료는 아이 쉐도우 제형의 총 중량을 기준으로 5.0중량% 내지 40.0중량%의 범위로 사용될 수 있다.  제형은 탈크를 사용하여 100%로 밸런스 될 수 있다.상 A는 30초 동안 2500rpm의 고속 믹서(high-speed mixer)에서 혼합하였다.  그 후 상 B를 첨가하고 혼합물은 3000rpm의 동일한 믹서에서 60초 동안 혼합하였다.  마지막으로 분말 혼합물은 30초 동안 150바의 아이 쉐도우 프레스(press)를 사용하여 형성된다. 실시예 11  헤어 마스카라실시예 5의 안료는 헤어 마스카라 제형의 총 중량을 기준으로 1.0중량% 내지 10.0중량%의 범위로 사용될 수 있다.  제형은 상 A로부터 물을 사용하여 100%로 밸런스 될 수 있다.상 A 및 상 B는 개별적으로 80℃로 가열하고 그 후 상 B는 상 A에 천천히 첨가하였다.  개별 용기에서, 클루셀 및 비검을 상 C의 물에 첨가하였다.  그 후 상AB는 40℃로 냉각하고, 냉각 과정에서 상 C 및 상 D는 교반 하면서 첨가되었다.실시예 12  헤어 젤실시예 5의 안료는 헤어 젤 제형의 총 중량을 기준으로 0.01중량% 내지 2.0중량%의 범위로 사용될 수 있다.  제형은 물을 사용하여 100%로 밸런스 될 수 있다.실시예 5의 안료는 상 A로부터 물과 함께 교반되었다.  아리스토플렉스 AVC 및 시트르산을 교반하면서 첨가하고, 혼합은 15분 동안 800rpm의 속도에서 수행되었다.  상 B는 균질 용액이 형성될 때까지 용해시키고, 그 후 상 B를 상 A에 첨가하고 상들을 혼합하였다.실시예 13 바디 파우더실시예 4의 안료는 바디 파우더 제형의 총 중량을 기준으로 0.2중량% 내지 5.0 중량%의 범위로 사용될 수 있다.  제형은 실크 마이카를 사용하여 100%로 밸런스 될 수 있다.상 A는 혼합되며, 그 후 상 B는 상 A 에 첨가되고 바디 파우더는 적당한 용기로 분배하였다.실시예 14  립 글로스실시예 5의 안료는 립 글로스 제형의 총 중량을 기준으로 0.10중량% 내지 8.00 중량%의 범위로 사용될 수 있다.  제형은 버사겔 ME 750을 사용하여 100%로 밸런스 될 수 있다.상 A는 85℃로 가열하고, 그 후 상 B의 성분은 상 A에 개별적으로 첨가하고, 조성물은 농도(consistency)가 균일해질 때까지 교반하고, 그 후 그것을 립 글로스 용기로 분배하였다.실시예 15  립 윤곽 펜슬(lip contour pencil)실시예 6의 안료는 립 윤곽 펜슬 제형의 총 중량을 기준으로 15중량% 내지 25 중량%의 범위로 사용될 수 있다.  대안적으로, 최대 색소침착(pigmentation) 레벨이 25중량% 안료를 넘지 않아야 하지만, 실시예 6의 안료에 더하여, 추가의 색 안료(color pigment) 및/또는 효과 안료를 더 첨가하는 것이 가능하다.상 A는 85℃로 가열하고, 그 후 상 B는 조성물이 균일해 질 때까지 교반하면서 상 A에 첨가하였다.  그 후, 혼합물은 뜨겁게 하면서 펜슬 금형으로 도입하였다.실시예 16 립스틱실시예 4의 안료는 립스틱 제형의 총 중량을 기준으로 0.5중량% 내지 21.0중량%의 범위로 사용될 수 있다.  제형은 피마자유를 사용하여 100%로 밸런스 될 수 있다.상 A는 85℃로 가열하고, 그 후 상 B는 상 A에 첨가하고 상들을 혼합하였다.  혼합물은 후속하여 75℃의 온도에서 립스틱 금형에 분배하였다.실시예 17  리퀴드 아이 라이너 실시예 6의 안료는 아이 라이너 제형의 총 중량을 기준으로 0.5중량% 내지 8.0중량%의 범위로 사용될 수 있다.  제형은 물을 사용하여 100%로 밸런스 될 수 있다.비검(Veegum)은 상 A에 분산시키고 15분 동안 교반한 후, 상 B는 상 A에 첨가하고, 그 후 상 C는 상 AB에 첨가하고, 이어서 10분 동안 다시 교반하였다.  상 D는 상 ABC에 첨가하고 혼합물은 75℃로 가열하며, 상 E도 마찬가지로 75℃로 가열하고 그 후 상 ABC에 첨가하였다.  60℃로 냉각시킨 후, 상 F를 첨가하고, 혼합물은 적당한 용기에 분배하였다.실시예 18  무스실시예 4의 안료는 무스 제형의 총 중량을 기준으로 0.1중량% 내지 8.0중량%의 범위로 사용될 수 있다.  제형은 다우 코닝 9041 엘라스토머를 사용하여 100%로 밸런스 될 수 있다.상 A는 혼합하고 모든 것이 용융될 때까지 가열하였다.  상 B는 개별적으로 칭량하고 60초 동안 2400rpm의 고속 믹서로 혼합하였다.  용융된 상 A의 1/2은 상 B에 첨가하고, 혼합은 30초 동안 2400rpm의 동일한 믹서에서 반복하였다.  그 후 상 B의 나머지는 마찬가지로 상 A에 첨가하고, 이어서 다시 30초 동안 2400rpm에서 혼합하였다.  마지막으로, 상 C는 상 AB에 첨가하고 혼합은 고속 믹서에서 30초 동안 2400rpm에서 반복하였다.실시예 19  네일 바니쉬실시예 4의 안료는 네일 바니쉬 제형의 총 중량을 기준으로 0.1중량% 내지 10.0중량%의 범위로 사용될 수 있다.  제형은 인터네셔널 락커즈 네일폴리시(International Lacquers Nailpolish)를 사용하여 100%로 밸런스 될 수 있다.상 A 및 상 B를 혼합하고 그 후 적당한 용기로 분배하였다.실시예 20  소프트 터치(soft touch) 효과를 갖는 네일 바니쉬 실시예 4의 안료는 네일 바니쉬 제형의 총 중량을 기준으로 0.1중량% 내지 10.0중량%의 범위로 사용될 수 있다.  제형은 인터네셔널 락커즈 네일폴리시를 사용하여 100%로 밸런스 될 수 있다.상 A는 혼합하고 상 B에 첨가하며, 그 후 네일 바니쉬는 적당한 용기로 분배하였다.실시예 21  수성 네일 바니쉬실시예 4 내지 6의 안료는 WO2007/115675 A2호에 따라 수성 네일 바니쉬에 사용될 수 있다.  안료의 레벨은 이 경우 제형의 총 중량을 기준으로 0.1중량% 내지 10.0중량%이다.실시예 22  액체 아이 쉐도우 실시예 6의 안료는 아이 쉐도우 제형의 총 중량을 기준으로 0.10중량% 내지 17.00중량%의 범위로 사용될 수 있다.  제형은 물을 사용하여 100%로 밸런스 될 수 있다.상 A는 교반 하고, 그 후 상 B의 성분은 개별적으로 상 A에 첨가하고, 혼합물은 그의 농도가 균일해 질 때까지 교반하였다.  그 후 상 C의 성분은 개별적으로 상 AB에 첨가하고, 혼합물은 그의 농도가 다시 균일해 질 때까지 교반하였다. 